(57)【要約】【課題】高い機械的強度を有し、さらに、繰り返し使用おいても化学的劣化を起こしにくく安定した電子写真特性を有する電子写真感光体、該電子写真感光体を有するプロセスカートリッジおよび電子写真装置を提供する。【解決手段】支持体上に感光層を有する電子写真感光体において、該感光層が、特定の繰り返し構造単位を有する高分子量電荷輸送物質を含有し、該高分子量電荷輸送物質の重量平均分子量（Ｍｗ）が、１５００以上であり、半経験的分子軌道計算による最高被占有軌道のエネルギーレベル（ＥＨＯＭＯ）が−８．３［ｅＶ］以上−８．０［ｅＶ］以下であることを特徴とする電子写真感光体、該電子写真感光体を有するプロセスカートリッジおよび電子写真装置。【特許請求の範囲】
【請求項１】
支持体上に感光層を有する電子写真感光体において、
該感光層が、下記式（１）で示される繰り返し構造単位を有する高分子量電荷輸送物質を含有し、
該高分子量電荷輸送物質の重量平均分子量（Ｍｗ）が、１５００以上であり、
半経験的軌道計算による最高被占有軌道のエネルギーレベル（ＥＨＯＭＯ）が−８．３［ｅＶ］以上−８．０［ｅＶ］以下である
ことを特徴とする電子写真感光体。
【外１】
2004004230.tif 000406
（式（１）中、Ａｒ１１は、置換または無置換の１価の芳香環基、または、置換または無置換の１価の複素環基を示す。Ａｒ１２は、下記式（２）、下記式（２）’および下記式（２）’’からなる群より選択される式で示される構造を有する２価の基を示す。
【外２】
2004004230.tif 000407
【外３】
2004004230.tif 000408
【外４】
2004004230.tif 000409
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ｃは、０または１を示し、ｃが０のときは、Ａｒ２１とＡｒ２２とが直接結合していることを示す。
式（２）’中、Ａｒ２１’およびＡｒ２２’は、それぞれ独立に、置換または無置換の２価の芳香環基、または、置換または無置換の２価の複素環基を示す。Ａ２１’は、水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ｃ’は、０または１を示し、ｃ’が０のときは、Ａｒ２１’とＡｒ２２’とが直接結合していることを示す。
式（２）’’中、Ａ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
【請求項２】
前記高分子量電荷輸送物質が、電子吸引基を有する請求項１に記載の電子写真感光体。
【請求項３】
前記高分子量電荷輸送物質が、下記式（１１）で示される繰り返し構造単位を有する請求項２に記載の電子写真感光体。
【外５】
2004004230.tif 000410
（式（１１）中、Ｒ１１０１〜Ｒ１１１３は、それぞれ独立に、水素、置換または無置換のアルキル基、置換または無置換のアリール基、置換または無置換のアルコキシ基、または、電子吸引基を示す。ただし、Ｒ１１０１〜Ｒ１１１３のうち、少なくとも１つは電子吸引基である。）
【請求項４】
前記高分子量電荷輸送物質が、下記式（１２）で示される繰り返し構造単位を有する請求項３に記載の電子写真感光体。
【外６】
2004004230.tif 000411
（式（１２）中、Ｒ１２０１〜Ｒ１２１３は、それぞれ独立に、水素、置換または無置換のアルキル基、置換または無置換のアリール基、置換または無置換のアルコキシ基、または、電子吸引基を示す。ただし、式（１１）と式（１２）とが同じ構造である場合を除く。）
【請求項５】
前記高分子量電荷輸送物質が、下記式（２１）で示される繰り返し構造単位を有する請求項１〜４のいずれかに記載の電子写真感光体。
【外７】
2004004230.tif 000412
（式（２１）中、Ｒ２１０１〜Ｒ２１１３は、それぞれ独立に、水素、置換または無置換のアルキル基、置換または無置換のアリール基、置換または無置換のアルコキシ基、または、電子吸引基を示す。Ａ２１０１は、水素、置換または無置換のアルキル基、置換または無置換のアリール基、置換または無置換のアルコキシ基、または、電子吸引基を有する１４族元素、あるいは１６族元素を示す。）
【請求項６】
前記高分子量電荷輸送物質が、下記式（２２）で示される繰り返し構造単位を有する請求項１〜５のいずれかに記載の電子写真感光体。
【外８】
2004004230.tif 000413
（式（２２）中、Ｒ２２０１〜Ｒ２２１１は、それぞれ独立に、水素、置換または無置換のアルキル基、置換または無置換のアリール基、置換または無置換のアルコキシ基、または、電子吸引基を示す。Ａ２２０１は、水素、置換または無置換のアルキル基、置換または無置換のアリール基、置換または無置換のアルコキシ基、または、電子吸引基を有する１４族元素、あるいは１６族元素を示す。）
【請求項７】
前記高分子量電荷輸送物質が、下記式（２３）で示される繰り返し構造単位を有する請求項５または６に記載の電子写真感光体。
【外９】
2004004230.tif 000414
（式（２３）中、Ｒ２３０１〜Ｒ２３１３は、それぞれ独立に、水素、置換または無置換のアルキル基、置換または無置換のアリール基、または、置換または無置換のアルコキシ基、または電子吸引基を示す。ただし、前記高分子量電荷輸送物質が式（１２）で示される繰り返し構造単位も有するときは、式（１２）と式（２３）とが同じ構造である場合を除く。）
【請求項８】
前記高分子量電荷輸送物質が、下記式（３１）で示される繰り返し構造単位を有する請求項１〜７のいずれかに記載の電子写真感光体。
【外１０】
2004004230.tif 000415
（式（３１）中、Ｒ３１０１〜Ｒ３１０５は、それぞれ独立に、水素、置換または無置換のアルキル基、置換または無置換のアリール基、置換または無置換のアルコキシ基、または、電子吸引基を示す。Ｚ３１０１は、置換または無置換の２価の複素環基を示す。ｄは、１以上の整数を示す。ただし、ｄが２以上のとき、２つ以上のＺ３１０１は同一であっても異なっていてもよい。）
【請求項９】
前記高分子量電荷輸送物質が、下記式（３２）で示される繰り返し構造単位を有する請求項８に記載の電子写真感光体。
【外１１】
2004004230.tif 000416
（式（３２）中、Ｒ３２０１〜Ｒ３２１３は、それぞれ独立に、水素、置換または無置換のアルキル基、置換または無置換のアリール基、または、置換または無置換のアルコキシ基を示す。ただし、前記高分子量電荷輸送物質が式（１２）で示される繰り返し構造単位も有するときは、式（１２）と式（３２）とが同じ構造である場合を除き、前記高分子量電荷輸送物質が式（２３）で示される繰り返し構造単位も有するときは、式（２３）と式（３２）とが同じ構造である場合を除く。）
【請求項１０】
前記高分子量電荷輸送物質が、下記式（４１）で示される繰り返し構造単位を有する請求項１〜９のいずれかに記載の電子写真感光体。
【外１２】
2004004230.tif 000417
（式（４１）中、Ｚ４１０１は、置換または無置換の１価の複素環基を示す。Ｒ４１０６〜Ｒ４１１３は、それぞれ独立に、水素、置換または無置換のアルキル基、置換または無置換のアリール基、置換または無置換のアルコキシ基、または、電子吸引基を示す。）
【請求項１１】
前記高分子量電荷輸送物質が、下記式（４２）で示される繰り返し構造単位を有する請求項１０に記載の電子写真感光体。
【外１３】
2004004230.tif 000418
（式（４２）中、Ｒ４２０１〜Ｒ４２１３は、それぞれ独立に、水素、置換または無置換のアルキル基、置換または無置換のアリール基、または、置換または無置換のアルコキシ基を示す。ただし、前記高分子量電荷輸送物質が式（１２）で示される繰り返し構造単位も有するときは、式（１２）と式（４２）とが同じ構造である場合を除き、前記高分子量電荷輸送物質が式（２３）で示される繰り返し構造単位も有するときは、式（２３）と式（４２）とが同じ構造である場合を除き、前記高分子量電荷輸送物質が式（３２）で示される繰り返し構造単位も有するときは、式（３２）と式（４２）とが同じ構造である場合を除く。）
【請求項１２】
前記高分子量電荷輸送物質が、下記式（５１）で示される繰り返し構造単位を有する請求項１〜１１のいずれかに記載の電子写真感光体。
【外１４】
2004004230.tif 000419
（式（５１）中、Ａｒ５１０１は、少なくとも１つの電子吸引基で置換された芳香環基、または、置換または無置換の複素環基を示す。Ｒ５１０１〜Ｒ５１０６は、それぞれ独立に、水素、置換または無置換のアルキル基、置換または無置換のアリール基、置換または無置換のアルコキシ基、または、電子吸引基を示す。また、Ｒ５１０３およびＲ５１０５は、１つ以上の原子を有する化学種を介して結合し環構造を形成してもよい。Ａ５１０１は、水素、置換または無置換のアルキル基、置換または無置換のアリール基、または、電子吸引基を有する１４族元素、あるいは、水素、置換または無置換のアルキル基、置換または無置換のアリール基、または、電子吸引基を有する１５族元素、あるいは、１６族元素を示す。）
【請求項１３】
前記高分子量電荷輸送物質が、下記式（５２）で示される繰り返し構造単位を有する請求項１２に記載の電子写真感光体。
【外１５】
2004004230.tif 000420
（式（５２）中、Ａｒ５２０１は、置換または無置換の１価の芳香環基、または、置換または無置換の１価の複素環基を示す。Ｒ５２０１〜Ｒ５２０６は、それぞれ独立に、水素、置換または無置換のアルキル基、置換または無置換のアリール基、置換または無置換のアルコキシ基、または、電子吸引基を示す。また、Ｒ５２０３およびＲ５２０５は、１つ以上の原子を有する化学種を介して結合し環構造を形成してもよい。Ａ５２０１は、水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ただし、式（５１）と式（５２）とが同じ構造である場合を除く。）
【請求項１４】
前記高分子量電荷輸送物質が、下記式（５３）で示される繰り返し構造単位を有する請求項１２または１３に記載の電子写真感光体。
【外１６】
2004004230.tif 000421
（式（５３）中、Ａｒ５３０１は、置換または無置換の１価の芳香環基、または、置換または無置換の１価の複素環基を示す。ただし、前記高分子量電荷輸送物質が式（３１）で示される繰り返し構造単位も有するときは、式（３１）と式（５３）とが同じ構造である場合を除き、前記高分子量電荷輸送物質が式（４１）で示される繰り返し構造単位も有するときは、式（４１）と式（５３）とが同じ構造である場合を除き、前記高分子量電荷輸送物質が式（４２）で示される繰り返し構造単位も有するときは、式（４２）と式（５３）とが同じ構造である場合を除く。Ａｒ５３０２は、（ｉ）、（ｉｉ）、（ｉｉｉ）および（ｖｉ）からなる群より選択される基を示す。
（ｉ）下記式（５４）で示される構造を有する基：
【外１７】
2004004230.tif 000422
（式（５４）中、Ｒ５４０１〜Ｒ５４０８は、それぞれ独立に、水素、置換または無置換のアルキル基、置換または無置換のアリール基、置換または無置換のアルコキシ基、または、電子吸引基を示す。Ａ５４０１は、水素、置換または無置換のアルキル基、置換または無置換のアリール基、置換または無置換のアルコキシ基、または、電子吸引基を有する１４族元素、あるいは、１６族元素を示す。ただし、前記高分子量電荷輸送物質が式（２１）で示される繰り返し構造単位も有するときは、式（２１）と、Ａｒ５３０２が式（５４）で示される式（５３）とが同じ構造である場合を除く。）
（ｉｉ）下記式（５５）で示される構造を有する基：
【外１８】
2004004230.tif 000423
（式（５５）中、Ｒ５５０１〜Ｒ５５０６は、それぞれ独立に、水素、置換または無置換のアルキル基、置換または無置換のアリール基、置換または無置換のアルコキシ基、または、電子吸引基を示す。Ａ５５０１は、水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ただし、前記高分子量電荷輸送物質が式（２２）で示される繰り返し構造単位も有するときは、式（２２）と、Ａｒ５３０２が式（５５）で示される式（５３）とが同じ構造である場合を除く。）
（ｉｉｉ）置換または無置換の２価の芳香環基、または、その多量体
（ｉｖ）置換または無置換の２価の複素環基、または、その多量体）
【請求項１５】
前記感光層が、電子写真感光体の表面層である請求項１〜１４のいずれかに記載の電子写真感光体。
【請求項１６】
前記感光層が、ポリカーボネートを含有する請求項１５に記載の電子写真感光体。
【請求項１７】
前記感光層が、ポリアリレートを含有する請求項１５または１６に記載の電子写真感光体。
【請求項１８】
請求項１〜１７のいずれかに記載の電子写真感光体と、帯電手段、現像手段およびクリーニング手段からなる群より選ばれた少なくとも１つの手段とを一体に支持し、電子写真装置本体に着脱自在であることを特徴とするプロセスカートリッジ。
【請求項１９】
請求項１〜１７のいずれかに記載の電子写真感光体、帯電手段、露光手段、現像手段および転写手段を有することを特徴とする電子写真装置。
【発明の詳細な説明】
【０００１】
【発明の属する技術分野】
本発明は、電子写真感光体、プロセスカートリッジおよび電子写真感光体に関し、詳しくは、支持体上に感光層を有し、該感光層が特定の高分子量電荷輸送物質を含有する電子写真感光体、該電子写真感光体を有するプロセスカートリッジおよび電子写真装置に関する。
【０００２】
【従来の技術】
電子写真技術は即時性、高品質の画像が得られることなどから、複写機、プリンターの分野でも広く使われ、応用されている。
【０００３】
電子写真装置に用いられる像保持部材の代表的なものの１つとして、電子写真感光体が挙げられる。電子写真感光体に用いられる光導電性物質としては、セレン、硫化カドミウム、酸化亜鉛に代表される無機光導電性物質があるが、近年では、無公害性、高生産性、材料設計の容易性および将来性などの点から有機光導電性物質の開発がさかんに行われている。
【０００４】
電子写真感光体には、当然ながら適用される電子写真プロセスに応じた電気的、機械的さらには光学的特性など様々な特性が要求される。特に繰り返し使用される電子写真感光体にあっては、帯電、露光、現像、転写、クリーニングといった電気的、機械的な力が、直接的または間接的に繰り返し加えられるため、それらに対する耐久性が要求される。
【０００５】
有機光導電性物質を用いた有機電子写真感光体においては、有機光導電性物質をバインダー樹脂に溶解または分散して、塗膜を形成して用いるのが通常である。その塗膜は、有機光導電性物質とバインダー樹脂を溶媒に溶解または分散後、塗布乾燥して形成される。
【０００６】
バインダー樹脂としては、ポリメチルメタクリレート、ポリスチレン、ポリ塩化ビニルなどのビニル重合体、ポリカーボネート、ポリエステル、ポリアリレート、ポリスルフォン、フェノキシ樹脂、エポキシ樹脂、シリコーン樹脂、および、それらの共重合体などの材料が用いられている。
【０００７】
有機電子写真感光体は、大量生産性に優れ、価格も比較的安価に生産可能であるといった多くの利点を有しているが、電子写真感光体として必要とされるすべての要求を満足しているわけではなく改善の余地がある。
【０００８】
電子写真としての機能性、特性に関しては、無機電子写真感光体より優れた電子写真感光体が生産されるに至ったが、他の特性、特に有機電子写真感光体における耐久性ということに対してさらなる改善が望まれている。
【０００９】
有機電子写真感光体の耐久性向上の１つの方法として、機械的強度に優れた様々なバインダー樹脂の使用も提案されているが、バインダー樹脂そのものが機械的強度に優れていても、低分子量の電荷輸送物質を混合して用いるため、バインダー樹脂本来の膜強度を十分に生かせず、耐摩耗、耐キズ性において必ずしも十分な耐久性を得るには至っていない。
【００１０】
バインダー樹脂本来の膜強度を生かすためには、添加する電荷輸送物質の添加量を減らせばよいが、その場合には、電子写真感度の低下や残留電位の上昇を招いてしまうという問題が生じ、膜強度と電子写真特性を両立するには至っていない。
【００１１】
低分子量電荷輸送物質の添加による膜強度低下を改善する目的で、高分子量電荷輸送物質の使用が特開昭６４−９９６４号公報、特開平２−２８２２６３号公報、特開平３−２２１５２２号公報、特開平８−２０８８２０号公報などで提案されている。
【００１２】
しかしながら、これらの多くは必ずしも十分な耐摩耗性を有しているわけではなく、ある程度の膜強度を有する場合でも、製造コストが非常に高く、実用には向かないなどの欠点があった。
【００１３】
また、電子写真感光体の耐摩耗性あるいはコストの観点から、これらの高分子量電荷輸送物質を絶縁性樹脂と併用して使用した場合、バインダー樹脂と高分子量電荷輸送物質との相溶性が悪い場合があり、良好な画質を与える電子写真感光体を製作できない、あるいは、耐摩耗性を悪化させてしまうことがあった。
【００１４】
また、他種の高分子量電子輸送物質としては、トリフェニルアミンの繰り返し構造単位を有する高分子量電子輸送物質（国際公開番号：ＷＯ９９／３２５３７）が提案されている。この構造の高分子量電子輸送物質では、絶縁性樹脂との相溶性が良いため、高い機械的強度、高いモビリティーを有している。
【００１５】
【発明が解決しようとする課題】
電子写真感光体の耐久性を向上させることによって、電子写真感光体の長期にわたる繰り返し使用時にも安定した特性を提供する必要もでてくるが、そのとき電荷輸送物質として劣化、特に電子写真感光体帯電時におけるオゾン、活性酸素といったものによる酸化劣化を起こしにくいといった特性が必要とされる。
【００１６】
ところが、前述の公報（国際公開番号：ＷＯ９９／３２５３７）に開示されている高分子量電子輸送物質は、高い機械的強度を有する反面、酸化劣化を起こし易く、繰り返し使用時における特性変動が大きい場合があった。
【００１７】
したがって、本発明の目的は、電子写真感光体として高い機械的強度を有し、さらに、繰り返し使用において安定した特性を持つ電子写真感光体を提供することにある。詳しくは、長期にわたる使用においても劣化を起こしにくい、電子写真感光体特性の高い安定性を有する高分子量電子輸送物質を電子写真感光体の感光層中に含有させることにより、電子写真感光体としての長寿命化を達成し、繰り返し使用においても安定した特性を得ることにある。
【００１８】
また、本発明の目的は、そのような電子写真感光体を有するプロセスカートリッジおよび電子写真装置を提供することにある。
【００１９】
【課題を解決するための手段】
本発明者らは、上記課題の改善に鋭意検討した結果、本発明に至った。
【００２０】
すなわち、本発明は、支持体上に感光層を有する電子写真感光体において、
該感光層が、下記式（１）で示される繰り返し構造単位を有する高分子量電荷輸送物質を含有し、
該高分子量電荷輸送物質の重量平均分子量（Ｍｗ）が、１５００以上であり、
半経験的分子軌道計算による最高被占有軌道のエネルギーレベル（ＥＨＯＭＯ）が−８．３［ｅＶ］以上−８．０［ｅＶ］以下である
ことを特徴とする電子写真感光体である。
【００２１】
【外１９】
2004004230.tif 000002
（式（１）中、Ａｒ１１は、置換または無置換の芳香環基、または、置換または無置換の複素環基を示す。Ａｒ１２は、下記式（２）、下記式（２）’および下記式（２）’’からなる群より選択される式で示される構造を有する２価の基を示す。
【００２２】
【外２０】
2004004230.tif 000003
【００２３】
【外２１】
2004004230.tif 000004
【００２４】
【外２２】
2004004230.tif 000005
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ｃは、０または１を示し、ｃが０のときは、Ａｒ２１とＡｒ２２とが直接結合していることを示す。
式（２）’中、Ａｒ２１’およびＡｒ２２’は、それぞれ独立に、置換または無置換の２価の芳香環基、または、置換または無置換の２価の複素環基を示す。Ａ２１’は、水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ｃ’は、０または１を示し、ｃ’が０のときは、Ａｒ２１’とＡｒ２２’とが直接結合していることを示す。
式（２）’’中、Ａ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
また、本発明は、上記電子写真感光体を有するプロセスカートリッジおよび電子写真装置である。
【００２５】
上述のとおり、本発明において、高分子量電子輸送物質の最高被占有軌道のエネルギーレベル（ＥＨＯＭＯ）は半経験的分子軌道計算により求めた。
【００２６】
本発明において、『半経験的分子軌道計算』とは、『ＰＭ３パラメータを使った半経験的分子軌道計算を用いた構造最適化計算』を意味する。
【００２７】
分子軌道法では、シュレディンガー方程式で用いる波動関数を、原子軌道の線形結合で表される分子軌道からなるスレーター型行列式、あるいは、ガウス型行列式で近似し、その波動関数を構成する分子軌道を場の近似を用いて求めることにより全エネルギー、波動関数および波動関数の期待値として種々の物理量を計算できる。
【００２８】
場の近似により分子軌道を求める際、計算時間のかかる積分計算を種々の実験値を使ったパラメータを用い、近似することにより計算時間を短縮するのが半経験的分子軌道法である。
【００２９】
本発明における計算では、計算対象が高分子量体であることより、計算される原子数が多いため、計算時間が短縮される半経験的分子軌道法を採用した。半経験的パラメータとしてＰＭ３パラメータセットを用い、半経験的分子軌道計算プログラムＭＯＰＡＣを用いて計算した。
【００３０】
このように、高分子量電子輸送物質の最高被占有軌道のエネルギーレベル（ＥＨＯＭＯ）は、半経験的分子軌道計算プログラムを用いて求められる。
【００３１】
【発明の実施の形態】
上記式（１）中のＡｒ１１の１価の芳香環基としては、フェニル基、ナフチル基などが挙げられ、１価の複素環基としては、ピリジル基、ビピリジル基、トリピリジル基、フラニル基、チオフェニル基、ベンゾフラニル基、ベンゾチオフェニル基、ジベンゾフラニル基、ジベンゾチオフェニル基などが挙げられる。
【００３２】
これらの中でも、芳香環基としてはフェニル基、複素環基としては、ピリジル基、ベンゾフラニル基、ベンゾチオフェニル基、ジベンゾフラニル基、ジベンゾチオフェニル基が好ましい。
【００３３】
また、これら芳香環基、複素環基が有してもよい置換基としては、水素、炭素数１〜８よりなるアルキル基、炭素数１〜１２よりなるアリール基、炭素数１〜８よりなるアルコキシ基、アリールエーテル基、アリールチオエーテル基、Ｎ−（アルキル）２基、Ｎ−（アリール）２基、ハロゲン、フッ化アルキル基、フッ化アリール基、シアノ基、ニトロ基などが挙げられ、その中でも、水素、メチル基、エチル基、プロピル基、フェニル基、メトキシ基、エトキシ基、フッ素、塩素、臭素、トリフルオロメチル基、フルオロフェニル基が好ましい。
【００３４】
上記式（２）中のＡｒ２１およびＡｒ２２の３価の芳香環基としては、フェニル基、ナフチル基などが挙げられ、３価の複素環基としては、ピリジル基などが挙げられ、これらの中でも、フェニル基が好ましい。
【００３５】
また、これら芳香環基、複素環基が有してもよい置換基としては、水素、炭素数１〜８よりなるアルキル基、炭素数１〜１２よりなるアリール基、炭素数１〜８よりなるアルコキシ基、ハロゲン、フッ化アルキル基、フッ化アリール基、シアノ基、ニトロ基などが挙げられ、その中でも、水素、メチル基、エチル基、プロピル基、フェニル基、メトキシ基、エトキシ基、フッ素、塩素、臭素、トリフルオロメチル基、フルオロフェニル基が好ましい。
【００３６】
上記式（２）中のＡ２１、Ａ２２の１４族元素としては、炭素、ケイ素、ゲルマニウム、スズなどが挙げられ、これらの中でも炭素およびケイ素が好ましい。
【００３７】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、トリフルオロメチル基、フルオロフェニル基などが挙げられ、これらの中でも、メチル基、エチル基、フェニル基、フッ素、トリフルオロメチル基が好ましい。
【００３８】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基、フッ素が好ましい。
【００３９】
また、上記式（２）中のＡ２１、Ａ２２の１５族元素としては、窒素、リンなどが挙げられ、これらの中でも、窒素が好ましい。
【００４０】
この１５族元素が有する置換基のうち、アルキル基としては、メチル基、エチル基、プロピル基などが挙げられ、アリール基としては、フェニル基、ナフチル基などが挙げられ、電子吸引基としては、トリフルオロメチル基、フルオロフェニル基などが挙げられ、これらの中でも、メチル基、エチル基、フェニル基、トリフルオロメチル基が好ましい。
【００４１】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００４２】
また、上記式（２）中のＡ２１、Ａ２２の１６族元素としては、酸素、硫黄、セレン、テルルなどが挙げられ、これらの中でも、酸素、硫黄が好ましい。
【００４３】
上記式（２）’中のＡｒ２１’、Ａｒ２２’の２価の芳香環基としては、フェニル基、ナフチル基などが挙げられ、２価の複素環基としては、ピリジル基などが挙げられ、これらの中でも、フェニル基が好ましい。
【００４４】
また、これら芳香環基、複素環基が有してもよい置換基としては、水素、炭素数１〜８よりなるアルキル基、炭素数１〜１２よりなるアリール基、炭素数１〜８よりなるアルコキシ基、ハロゲン、フッ化アルキル基、フッ化アリール基、シアノ基、ニトロ基などが挙げられ、その中でも、水素、メチル基、エチル基、プロピル基、フェニル基、メトキシ基、エトキシ基、フッ素、塩素、臭素、トリフルオロメチル基、フルオロフェニル基が好ましい。
【００４５】
上記式（２）’中のＡ２１’の１４族元素としては、炭素、ケイ素、ゲルマニウム、スズなどが挙げられ、これらの中でも炭素、ケイ素が好ましい。
【００４６】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、トリフルオロメチル基、フルオロフェニル基などが挙げられ、これらの中でも、メチル基、エチル基、フェニル基、フッ素、トリフルオロメチル基が好ましい。
【００４７】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００４８】
また、上記式（２）’中のＡ２１’の１５族元素としては、窒素、リンなどが挙げられ、これらの中でも窒素が好ましい。
【００４９】
この１５族元素が有する置換基のうち、アルキル基としては、メチル基、エチル基、プロピル基などが挙げられ、アリール基としては、フェニル基、ナフチル基などが挙げられ、電子吸引基としては、トリフルオロメチル基、フルオロフェニル基などが挙げられ、これらの中でも、メチル基、エチル基、フェニル基、トリフルオロメチル基が好ましい。
【００５０】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００５１】
また、上記式（２）中のＡ２１、Ａ２２の１６族元素としては、酸素、硫黄、セレン、テルルなどが挙げられ、これらの中でも、酸素、硫黄が好ましい。
【００５２】
上記式（２）’’中のＡ２１’’の２価の芳香環基としては、フェニル基、ナフチル基などが挙げられ、２価の複素環基としては、ピリジル基などが挙げられ、これらの中でもフェニル基、ピリジル基が好ましい。
【００５３】
また、これら芳香環基、複素環基が有してもよい置換基としては、水素、炭素数１〜８よりなるアルキル基、炭素数１〜１２よりなるアリール基、炭素数１〜８よりなるアルコキシ基、ハロゲン、フッ化アルキル基、フッ化アリール基、シアノ基、ニトロ基などが挙げられ、その中でも、水素、メチル基、エチル基、プロピル基、フェニル基、メトキシ基、エトキシ基、フッ素、塩素、臭素、トリフルオロメチル基、フルオロフェニル基が好ましい。
【００５４】
また、上記高分子量電荷輸送物質は、下記式（１１）で示される繰り返し構造単位を有することが好ましい。
【００５５】
【外２３】
2004004230.tif 000006
【００５６】
上記式（１１）中、Ｒ１１０１〜Ｒ１１１３は、それぞれ独立に、水素、置換または無置換のアルキル基、置換または無置換のアリール基、置換または無置換のアルコキシ基、または、電子吸引基を示す。ただし、Ｒ１１０１〜Ｒ１１１３のうち、少なくとも１つは電子吸引基である。
【００５７】
上記式（１１）中のＲ１１０１〜Ｒ１１１３のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、電子吸引基としてはフッ素、トリフルオロメチル基、フルオロフェニル基が好ましい。
【００５８】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００５９】
また、さらに、上記式（１１）で示される繰り返し構造単位を有する高分子量電荷輸送物質は、下記式（１２）で示される繰り返し構造単位も有することがより好ましい。
【００６０】
【外２４】
2004004230.tif 000007
【００６１】
上記式（１２）中、Ｒ１２０１〜Ｒ１２１３は、それぞれ独立に、水素、置換または無置換のアルキル基、置換または無置換のアリール基、置換または無置換のアルコキシ基、または、電子吸引基を示す。ただし、式（１１）と式（１２）とが同じ構造である場合を除く。
【００６２】
上記式（１２）中のＲ１２０１〜Ｒ１２１３のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、電子吸引基としてはフッ素、トリフルオロメチル基、フルオロフェニル基が好ましい。
【００６３】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００６４】
また、上記高分子量電荷輸送物質は、下記式（２１）で示される繰り返し構造単位を有することが好ましい。
【００６５】
【外２５】
2004004230.tif 000008
【００６６】
上記式（２１）中、Ｒ２１０１〜Ｒ２１１３は、それぞれ独立に、水素、置換または無置換のアルキル基、置換または無置換のアリール基、置換または無置換のアルコキシ基、または、電子吸引基を示す。Ａ２１０１は、水素、置換または無置換のアルキル基、置換または無置換のアリール基、置換または無置換のアルコキシ基、または、電子吸引基を有する１４族元素、あるいは、１６族元素を示す。
【００６７】
上記式（２１）中のＲ２１０１〜Ｒ２１１３のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【００６８】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００６９】
上記式（２１）中のＡ２１０１の１４族元素としては、炭素、ケイ素、ゲルマニウム、スズなどが挙げられ、これらの中でも炭素、ケイ素が好ましい。
【００７０】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、トリフルオロメチル基、フルオロフェニル基などが挙げられ、これらの中でも、メチル基、エチル基、フェニル基、フッ素、トリフルオロメチル基が好ましい。
【００７１】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００７２】
また、上記式（２１）中のＡ２１０１の１６族元素としては、酸素、硫黄、セレン、テルルなどが挙げられ、これらの中でも、酸素、硫黄が好ましい。
【００７３】
また、上記高分子量電荷輸送物質は、下記式（２２）で示される繰り返し構造単位を有することが好ましい。
【００７４】
【外２６】
2004004230.tif 000009
【００７５】
上記式（２２）中、Ｒ２２０１〜Ｒ２２１１は、それぞれ独立に、水素、置換または無置換のアルキル基、置換または無置換のアリール基、置換または無置換のアルコキシ基、または、電子吸引基を示す。Ａ２２０１は、水素、置換または無置換のアルキル基、置換または無置換のアリール基、置換または無置換のアルコキシ基、または、電子吸引基を有する１４族元素、あるいは、１６族元素を示す。
【００７６】
上記式（２２）中のＲ２２０１〜Ｒ２２１１のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【００７７】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００７８】
上記式（２２）中のＡ２２０１の１４族元素としては、炭素、ケイ素、ゲルマニウム、スズなどが挙げられ、これらの中でも炭素、ケイ素が好ましい。
【００７９】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、トリフルオロメチル基、フルオロフェニル基などが挙げられ、これらの中でも、メチル基、エチル基、フェニル基、フッ素、トリフルオロメチル基が好ましい。
【００８０】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００８１】
また、上記式（２２）中のＡ２２０１の１６族元素としては、酸素、硫黄、セレン、テルルなどが挙げられ、これらの中でも、酸素、硫黄が好ましい。
【００８２】
また、さらに、上記式（２１）で示される繰り返し構造単位および上記式（２２）で示される繰り返し構造単位の少なくとも一方を有する高分子量電荷輸送物質は、下記式（２３）で示される繰り返し構造単位も有することがより好ましい。
【００８３】
【外２７】
2004004230.tif 000010
【００８４】
上記式（２３）中、Ｒ２３０１〜Ｒ２３１３は、それぞれ独立に、水素、置換または無置換のアルキル基、置換または無置換のアリール基、または、置換または無置換のアルコキシ基または、電子吸引基を示す。ただし、上記高分子量電荷輸送物質が式（１２）で示される繰り返し構造単位も有するときは、式（１２）と式（２３）とが同じ構造である場合を除く。
【００８５】
上記式（２３）中のＲ２３０１〜Ｒ２３１３のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【００８６】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００８７】
また、上記高分子量電荷輸送物質は、下記式（３１）で示される繰り返し構造単位を有することが好ましい。
【００８８】
【外２８】
2004004230.tif 000011
【００８９】
上記式（３１）中、Ｒ３１０１〜Ｒ３１０５は、それぞれ独立に、水素、置換または無置換のアルキル基、置換または無置換のアリール基、置換または無置換のアルコキシ基、または、電子吸引基を示す。Ｚ３１０１は、置換または無置換の２価の複素環基を示す。ｄは、１以上の整数を示す。ただし、ｄが２以上のとき、２つ以上のＺ３１０１は同一であっても異なっていてもよい。
【００９０】
上記式（３１）中のＲ３１０１〜Ｒ３１０５のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【００９１】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００９２】
上記式（３１）中のＺ３１０１の２価の複素環基としては、ピリジル基、ジベンゾフラニル基、ジベンゾチオフェニル基が挙げられ、これらの中でも、ピリジル基が好ましい。
【００９３】
これら複素環基が有してもよい置換基としては、水素、メチル基、エチル基、プロピル基、フェニル基、メトキシ基、エトキシ基、フッ素、塩素、臭素、トリフルオロメチル基、フルオロフェニル基などが挙げられ、これらの中でも、水素、メチル基、エチル基、トリフルオロメチル基が好ましい。
【００９４】
また、さらに、上記式（３１）で示される繰り返し構造単位を有する高分子量電荷輸送物質は、下記式（３２）で示される繰り返し構造単位も有することがより好ましい。
【００９５】
【外２９】
2004004230.tif 000012
【００９６】
上記式（３２）中、Ｒ３２０１〜Ｒ３２１３は、それぞれ独立に、水素、置換または無置換のアルキル基、置換または無置換のアリール基、または、置換または無置換のアルコキシ基、または、電子吸引基を示す。ただし、上記高分子量電荷輸送物質が式（１２）で示される繰り返し構造単位も有するときは、式（１２）と式（３２）とが同じ構造である場合を除き、上記高分子量電荷輸送物質が式（２３）で示される繰り返し構造単位も有するときは、式（２３）と式（３２）とが同じ構造である場合を除く。
【００９７】
上記式（３２）中のＲ３２０１〜Ｒ３２１３のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【００９８】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【００９９】
また、上記高分子量電荷輸送物質は、下記式（４１）で示される繰り返し構造単位を有することが好ましい。
【０１００】
【外３０】
2004004230.tif 000013
【０１０１】
上記式（４１）中、Ｚ４１０１は、置換または無置換の１価の複素環基を示す。Ｒ４１０６〜Ｒ４１１３は、それぞれ独立に、水素、置換または無置換のアルキル基、置換または無置換のアリール基、置換または無置換のアルコキシ基、または、電子吸引基を示す。
【０１０２】
上記式（４１）中のＺ４１０１の１価の複素環基としては、ピリジル基、ビピリジル基、トリピリジル基、フラニル基、チオフェニル基、ベンゾフラニル基、ベンゾチオフェニル基、ジベンゾフラニル基、ジベンゾチオフェニル基が挙げられ、これらの中でも、ピリジル基、ベンゾフラニル基、ベンゾチオフェニル基、ジベンゾフラニル基、ジベンゾチオフェニル基が好ましい。
【０１０３】
これら複素環基が有してもよい置換基としては、水素、メチル基、エチル基、プロピル基、フェニル基、メトキシ基、エトキシ基、フッ素、塩素、臭素、トリフルオロメチル基、フルオロフェニル基が挙げられ、これらの中でも、水素、メチル基、エチル基、トリフルオロメチル基が好ましい。
【０１０４】
上記式（４１）中のＲ４１０６〜Ｒ４１１３のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【０１０５】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１０６】
また、さらに、上記式（４１）で示される繰り返し構造単位を有する高分子量電荷輸送物質は、下記式（４２）で示される繰り返し構造単位も有することがより好ましい。
【０１０７】
【外３１】
2004004230.tif 000014
【０１０８】
上記式（４２）中、Ｒ４２０１〜Ｒ４２１３は、それぞれ独立に、水素、置換または無置換のアルキル基、置換または無置換のアリール基、または、置換または無置換のアルコキシ基を示す。ただし、前記高分子量電荷輸送物質が式（１２）で示される繰り返し構造単位も有するときは、式（１２）と式（４２）とが同じ構造である場合を除き、前記高分子量電荷輸送物質が式（２３）で示される繰り返し構造単位も有するときは、式（２３）と式（４２）とが同じ構造である場合を除き、前記高分子量電荷輸送物質が式（３２）で示される繰り返し構造単位も有するときは、式（３２）と式（４２）とが同じ構造である場合を除く。）
上記式（４２）中のＲ４２０１〜Ｒ４２１３のアルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【０１０９】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１１０】
また、上記高分子量電荷輸送物質は、下記式（５１）で示される繰り返し構造単位を有することが好ましい。
【０１１１】
【外３２】
2004004230.tif 000015
【０１１２】
上記式（５１）中、Ａｒ５１０１は、少なくとも１つの電子吸引基で置換された芳香環基、または、置換または無置換の複素環基を示す。Ｒ５１０１〜Ｒ５１０６は、それぞれ独立に、水素、置換または無置換のアルキル基、置換または無置換のアリール基、置換または無置換のアルコキシ基、または、電子吸引基を示す。また、Ｒ５１０３およびＲ５１０５は、１つ以上の原子を有する化学種を介して結合し環構造を形成してもよい。Ａ５１０１は、水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。
【０１１３】
上記式（５１）中のＡｒ５１０１の芳香環基としては、フェニル基、ナフチル基が挙げられ、複素環基としては、ピリジル基、ビピリジル基、トリピリジル基、フラニル基、チオフェニル基、ベンゾフラニル基、ベンゾチオフェニル基、ジベンゾフラニル基、ジベンゾチオフェニル基が挙げられ、これらの中でも、芳香環基としてはフェニル基、複素環基としては、ピリジル基、ベンゾフラニル基、ベンゾチオフェニル基、ジベンゾフラニル基、ジベンゾチオフェニル基が好ましい。
【０１１４】
これら芳香環基が少なくとも１つ有する電子吸引基としては、ハロゲン、フッ化アルキル基、フッ化アリール基、シアノ基、ニトロ基が挙げられ、これらの中でも、フッ素、塩素、臭素、トリフルオロメチル基、フルオロフェニル基が好ましい。
【０１１５】
これら芳香環基、複素環基が電子吸引基以外に有してもよい置換基としては、水素、炭素数１〜８よりなるアルキル基、炭素数１〜１２よりなるアリール基、炭素数１〜８よりなるアルコキシ基、アリールエーテル基、アリールチオエーテル基、Ｎ−（アルキル）２基、Ｎ−（アリール）２基が挙げられ、これらの中でも、水素、メチル基、エチル基、プロピル基、フェニル基、メトキシ基、エトキシ基が好ましい。
【０１１６】
上記式（５１）中のＲ５１０１〜Ｒ５１０６のアルキル基としては、メチル基、エチル基、プロピル基が挙げられ、アリール基としては、フェニル基、ナフチル基が挙げられ、アルコキシ基としては、メトキシ基、エトキシ基が挙げられ、電子吸引基としては、フッ素、塩素、臭素、トリフルオロメチル基、フルオロフェニル基が挙げられ、これらの中でも、メチル基、エチル基、フェニル基、メトキシ基、フッ素、トリフルオロメチル基が好ましい。
【０１１７】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１１８】
上記式（５１）中のＲ５１０３およびＲ５１０５が１つ以上の原子を有する化学種を介して結合し環構造を形成する場合、その１つ以上の原子を有する化学種としては、置換または無置換の１４族元素、置換または無置換の１５族元素、１６族元素、置換または無置換のアルキレン基、置換または無置換のアルキリデン基などが挙げられ、これらの中でも、置換または無置換のアルキレン基、置換または無置換のアルキリデン基が好ましい。これらアルキレン基、アルキリデン基が有してもよい置換基としては、メチル基、エチル基、プロピル基、フェニル基、フッ素、トリフルオロメチル基などが挙げられ、これらの中でも、メチル基、フェニル基が好ましい。
【０１１９】
上記式（５１）中のＡ５１０１の１４族元素としては、炭素、ケイ素、ゲルマニウム、スズなどが挙げられ、これらの中でも炭素、ケイ素が好ましい。
【０１２０】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【０１２１】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１２２】
また、上記式（５１）中のＡ５１０１の１５族元素としては、窒素、リンなどが挙げられ、これらの中でも窒素が好ましい。
【０１２３】
この１５族元素が有する置換基のうち、アルキル基としては、メチル基、エチル基、プロピル基などが挙げられ、アリール基としては、フェニル基、ナフチル基などが挙げられ、電子吸引基としては、フッ素、塩素、臭素、トリフルオロメチル基、フルオロフェニル基などが挙げられ、これらの中でも、メチル基、エチル基、フェニル基、トリフルオロメチル基が好ましい。
【０１２４】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１２５】
また、上記式（５１）中のＡ５１０１の１６族元素としては、酸素、硫黄、セレン、テルルなどが挙げられ、これらの中でも、酸素、硫黄が好ましい。
【０１２６】
また、さらに、上記式（５１）で示される繰り返し構造単位を有する高分子量電荷輸送物質は、下記式（５２）で示される繰り返し構造単位も有することがより好ましい。
【０１２７】
【外３３】
2004004230.tif 000016
【０１２８】
上記式（５２）中、Ａｒ５２０１は、置換または無置換の１価の芳香環基、または、置換または無置換の１価の複素環基を示す。Ｒ５２０１〜Ｒ５２０６は、それぞれ独立に、水素、置換または無置換のアルキル基、置換または無置換のアリール基、置換または無置換のアルコキシ基、または、電子吸引基を示す。また、Ｒ５２０３およびＲ５２０５は、１つ以上の原子を有する化学種を介して結合し環構造を形成してもよい。Ａ５２０１は、水素、置換または無置換のアルキル基、置換または無置換のアリール基、置換または無置換のアルコキシ基、または、電子吸引基を有する１４族元素、あるいは、水素、置換または無置換のアルキル基、置換または無置換のアリール基、または、電子吸引基を有する１５族元素、あるいは、１６族元素を示す。ただし、式（５１）と式（５２）とが同じ構造である場合を除く。
【０１２９】
上記式（５２）中のＡｒ５２０１の芳香環基としては、フェニル基、ナフチル基が挙げられ、複素環基としては、ピリジル基、ビピリジル基、トリピリジル基、フラニル基、チオフェニル基、ベンゾフラニル基、ベンゾチオフェニル基、ジベンゾフラニル基、ジベンゾチオフェニル基が挙げられ、これらの中でも、芳香環基としてはフェニル基、複素環基としては、ピリジル基、ベンゾフラニル基、ベンゾチオフェニル基、ジベンゾフラニル基、ジベンゾチオフェニル基が好ましい。
【０１３０】
これら芳香環基、複素環基が有してもよい置換基としては、水素、炭素数１〜８よりなるアルキル基、炭素数１〜１２よりなるアリール基、炭素数１〜８よりなるアルコキシ基、ハロゲン、フッ化アルキル基、フッ化アリール基、シアノ基、ニトロ基が挙げられ、これらの中でも、水素、メチル基、エチル基、プロピル基、フェニル基、メトキシ基、エトキシ基、フッ素、塩素、臭素、トリフルオロメチル基、フルオロフェニル基が好ましい。
【０１３１】
上記式（５２）中のＲ５２０１〜Ｒ５２０６のアルキル基としては、メチル基、エチル基、プロピル基が挙げられ、アリール基としては、フェニル基、ナフチル基が挙げられ、アルコキシ基としては、メトキシ基、エトキシ基が挙げられ、電子吸引基としては、フッ素、塩素、臭素、トリフルオロメチル基、フルオロフェニル基が挙げられ、これらの中でも、メチル基、エチル基、フェニル基、メトキシ基、フッ素、トリフルオロメチル基が好ましい。
【０１３２】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１３３】
上記式（５２）中のＲ５２０３およびＲ５２０５が１つ以上の原子を有する化学種を介して結合し環構造を形成する場合、その１つ以上の原子を有する化学種としては、置換または無置換の１４族元素、置換または無置換の１５族元素、１６族元素、置換または無置換のアルキレン基、置換または無置換のアルキリデン基などが挙げられ、これらの中でも、置換または無置換のアルキレン基、置換または無置換のアルキリデン基が好ましい。これらアルキレン基、アルキリデン基が有してもよい置換基としては、メチル基、エチル基、プロピル基、フェニル基、フッ素、トリフルオロメチル基などが挙げられ、これらの中でも、メチル基、フェニル基が好ましい。
【０１３４】
上記式（５２）中のＡ５２０１の１４族元素としては、炭素、ケイ素、ゲルマニウム、スズなどが挙げられ、これらの中でも炭素、ケイ素が好ましい。
【０１３５】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【０１３６】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１３７】
また、上記式（５２）中のＡ５２０１の１５族元素としては、窒素、リンなどが挙げられ、これらの中でも窒素が好ましい。
【０１３８】
この１５族元素が有する置換基のうち、アルキル基としては、メチル基、エチル基、プロピル基などが挙げられ、アリール基としては、フェニル基、ナフチル基などが挙げられ、電子吸引基としては、フッ素、塩素、臭素、トリフルオロメチル基、フルオロフェニル基などが挙げられ、これらの中でも、メチル基、エチル基、フェニル基、トリフルオロメチル基が好ましい。
【０１３９】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１４０】
また、上記式（５２）中のＡ５２０１の１６族元素としては、酸素、硫黄、セレン、テルルなどが挙げられ、これらの中でも、酸素、硫黄が好ましい。
【０１４１】
また、さらに、上記式（５１）で示される繰り返し構造単位を有する高分子量電荷輸送物質は、下記式（５３）で示される繰り返し構造単位も有することがより好ましい。
【０１４２】
【外３４】
2004004230.tif 000017
【０１４３】
上記式（５３）中、Ａｒ５３０１は、置換または無置換の１価の芳香環基、または、置換または無置換の１価の複素環基を示す。ただし、上記高分子量電荷輸送物質が式（３１）で示される繰り返し構造単位も有するときは、式（３１）と式（５３）とが同じ構造である場合を除き、上記高分子量電荷輸送物質が式（４１）で示される繰り返し構造単位も有するときは、式（４１）と式（５３）とが同じ構造である場合を除き、上記高分子量電荷輸送物質が式（４２）で示される繰り返し構造単位も有するときは、式（４２）と式（５３）とが同じ構造である場合を除く。
【０１４４】
上記式（５３）中のＡｒ５３０１の１価の芳香環基としては、フェニル基、ナフチル基が挙げられ、１価の複素環基としては、ピリジル基、ビピリジル基、トリピリジル基、フラニル基、チオフェニル基、ベンゾフラニル基、ベンゾチオフェニル基、ジベンゾフラニル基、ジベンゾチオフェニル基が挙げられ、これらの中でも、芳香環基としてはフェニル基、複素環基としては、ピリジル基、ベンゾフラニル基、ベンゾチオフェニル基、ジベンゾフラニル基、ジベンゾチオフェニル基が好ましい。
【０１４５】
また、上記式（５３）中、Ａｒ５３０２は、（ｉ）、（ｉｉ）、（ｉｉｉ）および（ｖｉ）からなる群より選択される基を示す。
（ｉ）下記式（５４）で示される構造を有する基：
【外３５】
2004004230.tif 000018
【０１４６】
上記式（５４）中、Ｒ５４０１〜Ｒ５４０８は、それぞれ独立に、水素、置換または無置換のアルキル基、置換または無置換のアリール基、置換または無置換のアルコキシ基、または、電子吸引基を示す。Ａ５４０１は、水素、置換または無置換のアルキル基、置換または無置換のアリール基、置換または無置換のアルコキシ基、または、電子吸引基を有する１４族元素、あるいは、１６族元素を示す。ただし、上記高分子量電荷輸送物質が式（２１）で示される繰り返し構造単位も有するときは、式（２１）と、Ａｒ５３０２が式（５３）で示される式（５４）とが同じ構造である場合を除く。
【０１４７】
上記式（５４）中のＲ５４０１〜Ｒ５４０８のアルキル基としては、メチル基、エチル基、プロピル基が挙げられ、アリール基としては、フェニル基、ナフチル基が挙げられ、アルコキシ基としては、メトキシ基、エトキシ基が挙げられ、電子吸引基としては、フッ素、塩素、臭素、トリフルオロメチル基、フルオロフェニル基が挙げられ、これらの中でも、メチル基、エチル基、フェニル基、メトキシ基、フッ素、トリフルオロメチル基が好ましい。
【０１４８】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１４９】
上記式（５４）中のＡ５４０１の１４族元素としては、炭素、ケイ素、ゲルマニウム、スズなどが挙げられ、これらの中でも炭素、ケイ素が好ましい。
【０１５０】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【０１５１】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１５２】
また、上記式（５４）中のＡ５４０１の１６族元素としては、酸素、硫黄、セレン、テルルなどが挙げられ、これらの中でも、酸素、硫黄が好ましい。
（ｉｉ）下記式（５５）で示される構造を有する基：
【外３６】
2004004230.tif 000019
【０１５３】
上記式（５５）中、Ｒ５５０１〜Ｒ５５０６は、それぞれ独立に、水素、置換または無置換のアルキル基、置換または無置換のアリール基、置換または無置換のアルコキシ基、または、電子吸引基を示す。Ａ５５０１は、水素、置換または無置換のアルキル基、置換または無置換のアリール基、または、電子吸引基を有する１４族元素、あるいは、水素、置換または無置換のアルキル基、置換または無置換のアリール基、置換または無置換のアルコキシ基、または、電子吸引基を有する１５族元素、あるいは、１６族元素を示す。ただし、上記高分子量電荷輸送物質が式（２２）で示される繰り返し構造単位も有するときは、式（２２）と、Ａｒ５３０２が式（５５）で示される式（５３）とが同じ構造である場合を除く。
【０１５４】
上記式（５５）中のＲ５５０１〜Ｒ５５０６のアルキル基としては、メチル基、エチル基、プロピル基が挙げられ、アリール基としては、フェニル基、ナフチル基が挙げられ、アルコキシ基としては、メトキシ基、エトキシ基が挙げられ、電子吸引基としては、フッ素、塩素、臭素、トリフルオロメチル基、フルオロフェニル基が挙げられ、これらの中でも、メチル基、エチル基、フェニル基、メトキシ基、フッ素、トリフルオロメチル基が好ましい。
【０１５５】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１５６】
上記式（５５）中のＡ５５０１の１４族元素としては、炭素、ケイ素、ゲルマニウム、スズなどが挙げられ、これらの中でも炭素、ケイ素が好ましい。
【０１５７】
この１４族元素が有する置換基のうち、アルキル基としては、メチル基、エチル基、プロピル基などが挙げられ、アリール基としては、フェニル基、ナフチル基などが挙げられ、アルコキシ基としては、メトキシ基、エトキシ基などが挙げられ、電子吸引基としては、フッ素、塩素、臭素、トリフルオロメチル基、フルオロフェニル基などが挙げられ、これらの中でも、メチル基、エチル基、フェニル基、メトキシ基、フッ素、トリフルオロメチル基が好ましい。
【０１５８】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１５９】
また、上記式（５５）中のＡ５５０１の１５族元素としては、窒素、リンなどが挙げられ、これらの中でも窒素が好ましい。
【０１６０】
この１５族元素が有する置換基のうち、アルキル基としては、メチル基、エチル基、プロピル基などが挙げられ、アリール基としては、フェニル基、ナフチル基などが挙げられ、電子吸引基としては、フッ素、塩素、臭素、トリフルオロメチル基、フルオロフェニル基などが挙げられ、これらの中でも、メチル基、エチル基、フェニル基、トリフルオロメチル基が好ましい。
【０１６１】
これらアルキル基、アリール基、アルコキシ基が有してもよい置換基としては、メチル基、エチル基、プロピル基、フェニル基、フッ素、トリフルオロメチル基などが挙げられ、これらの中でも、メチル基、フェニル基が好ましい。
【０１６２】
また、上記式（５５）中のＡ５５０１の１６族元素としては、酸素、硫黄、セレン、テルルなどが挙げられ、これらの中でも、酸素、硫黄が好ましい。
（ｉｉｉ）置換または無置換の２価の芳香環基、または、その多量体
（ｖｉ）置換または無置換の２価の複素環基、または、その多量体
以下に、上記式（１１）で示される構造単位を有する高分子量電荷輸送物質の具体例を挙げる。
【０１６３】
【外３７】
2004004230.tif 000020
（１１−１）
【外３８】
2004004230.tif 000021
（１１−２）
【外３９】
2004004230.tif 000022
（１１−３）
【外４０】
2004004230.tif 000023
（１１−４）
【外４１】
2004004230.tif 000024
（１１−５）
【外４２】
2004004230.tif 000025
（１１−６）
【外４３】
2004004230.tif 000026
（１１−７）
【外４４】
2004004230.tif 000027
（１１−８）
【外４５】
2004004230.tif 000028
（１１−９）
【外４６】
2004004230.tif 000029
（１１−１０）
【外４７】
2004004230.tif 000030
（１１−１１）
【外４８】
2004004230.tif 000031
（１１−１２）
【外４９】
2004004230.tif 000032
（１１−１３）
【外５０】
2004004230.tif 000033
（１１−１４）
【外５１】
2004004230.tif 000034
（１１−１５）
【外５２】
2004004230.tif 000035
（１１−１６）
【外５３】
2004004230.tif 000036
（１１−１７）
【外５４】
2004004230.tif 000037
（１１−１８）
【外５５】
2004004230.tif 000038
（１１−１９）
【外５６】
2004004230.tif 000039
（１１−２０）
【外５７】
2004004230.tif 000040
（１１−２１）
【外５８】
2004004230.tif 000041
（１１−２２）
【０１６４】
これらの中でも、（１１−１）、（１１−２）、（１１−４）、（１１−５）、（１１−９）、（１１−１０）、（１１−１４）、（１１−１５）、（１１−１６）、（１１−１７）、（１１−１８）、（１１−１９）、（１１−２０）が好ましい。
【０１６５】
以下に、上記式（１１）で示される構造単位と上記式（１２）で示される構造単位とを有する高分子量電荷輸送物質の具体例を挙げる。
【０１６６】
【外５９】
2004004230.tif 000042
（１３−１）
【外６０】
2004004230.tif 000043
（１３−２）
【外６１】
2004004230.tif 000044
（１３−３）
【外６２】
2004004230.tif 000045
（１３−４）
【外６３】
2004004230.tif 000046
（１３−５）
【外６４】
2004004230.tif 000047
（１３−６）
【外６５】
2004004230.tif 000048
（１３−７）
【外６６】
2004004230.tif 000049
（１３−８）
【外６７】
2004004230.tif 000050
（１３−９）
【外６８】
2004004230.tif 000051
（１３−１０）
【外６９】
2004004230.tif 000052
（１３−１１）
【外７０】
2004004230.tif 000053
（１３−１２）
【外７１】
2004004230.tif 000054
（１３−１３）
【外７２】
2004004230.tif 000055
（１３−１４）
【外７３】
2004004230.tif 000056
（１３−１５）
【外７４】
2004004230.tif 000057
（１３−１６）
【外７５】
2004004230.tif 000058
（１３−１７）
【外７６】
2004004230.tif 000059
（１３−１８）
【外７７】
2004004230.tif 000060
（１３−１９）
【外７８】
2004004230.tif 000061
（１３−２０）
【外７９】
2004004230.tif 000062
（１３−２１）
これらの中でも、（１３−１）、（１３−２）、（１３−９）、（１３−１０）、（１３−１１）、（１３−１２）、（１３−１３）、（１３−１４）、（１３−１９）、（１３−２０）、（１３−２１）が好ましい。
【０１６７】
以下に、上記式（２１）で示される構造単位を有する高分子量電荷輸送物質の具体例を挙げる。
【外８０】
2004004230.tif 000063
（２１−１）
【外８１】
2004004230.tif 000064
（２１−２）
【外８２】
2004004230.tif 000065
（２１−３）
【外８３】
2004004230.tif 000066
（２１−４）
【外８４】
2004004230.tif 000067
（２１−５）
【外８５】
2004004230.tif 000068
（２１−６）
【外８６】
2004004230.tif 000069
（２１−７）
【外８７】
2004004230.tif 000070
（２１−８）
【外８８】
2004004230.tif 000071
（２１−９）
【外８９】
2004004230.tif 000072
（２１−１０）
【外９０】
2004004230.tif 000073
（２１−１１）
【外９１】
2004004230.tif 000074
（２１−１２）
【外９２】
2004004230.tif 000075
（２１−１３）
【外９３】
2004004230.tif 000076
（２１−１４）
【外９４】
2004004230.tif 000077
（２１−１５）
【外９５】
2004004230.tif 000078
（２１−１６）
【外９６】
2004004230.tif 000079
（２１−１７）
【外９７】
2004004230.tif 000080
（２１−１８）
【外９８】
2004004230.tif 000081
（２１−１９）
【外９９】
2004004230.tif 000082
（２１−２０）
【外１００】
2004004230.tif 000083
（２１−２１）
【外１０１】
2004004230.tif 000084
（２１−２２）
【外１０２】
2004004230.tif 000085
（２１−２３）
【外１０３】
2004004230.tif 000086
（２１−２４）
【外１０４】
2004004230.tif 000087
（２１−２５）
【外１０５】
2004004230.tif 000088
（２１−２６）
【外１０６】
2004004230.tif 000089
（２１−２７）
【外１０７】
2004004230.tif 000090
（２１−２８）
【外１０８】
2004004230.tif 000091
（２１−２９）
【外１０９】
2004004230.tif 000092
（２１−３０）
【外１１０】
2004004230.tif 000093
（２１−３１）
【外１１１】
2004004230.tif 000094
（２１−３２）
【外１１２】
2004004230.tif 000095
（２１−３３）
【外１１３】
2004004230.tif 000096
（２１−３４）
【外１１４】
2004004230.tif 000097
（２１−３５）
【外１１５】
2004004230.tif 000098
（２１−３６）
【外１１６】
2004004230.tif 000099
（２１−３７）
【外１１７】
2004004230.tif 000100
（２１−３８）
【外１１８】
2004004230.tif 000101
（２１−３９）
【０１６８】
これらの中でも、（２１−４）、（２１−７）、（２１−１０）、（２１−１２）、（２１−１３）、（２１−１５）、（２１−２０）、（２１−３０）、（２１−３１）、（２１−３２）、（２１−３３）、（２１−３４）、（２１−３６）、（２１−３７）、（２１−３８）が好ましい。
【０１６９】
以下に、上記式（２２）で示される構造単位を有する高分子量電荷輸送物質の具体例を挙げる。
【外１１９】
2004004230.tif 000102
（２２−１）
【外１２０】
2004004230.tif 000103
（２２−２）
【外１２１】
2004004230.tif 000104
（２２−３）
【外１２２】
2004004230.tif 000105
（２２−４）
【外１２３】
2004004230.tif 000106
（２２−５）
【外１２４】
2004004230.tif 000107
（２２−６）
【外１２５】
2004004230.tif 000108
（２２−７）
【外１２６】
2004004230.tif 000109
（２２−８）
【外１２７】
2004004230.tif 000110
（２２−９）
【外１２８】
2004004230.tif 000111
（２２−１０）
【外１２９】
2004004230.tif 000112
（２２−１１）
【外１３０】
2004004230.tif 000113
（２２−１２）
【外１３１】
2004004230.tif 000114
（２２−１３）
【外１３２】
2004004230.tif 000115
（２２−１４）
【外１３３】
2004004230.tif 000116
（２２−１５）
【外１３４】
2004004230.tif 000117
（２２−１６）
【外１３５】
2004004230.tif 000118
（２２−１７）
【外１３６】
2004004230.tif 000119
（２２−１８）
【０１７０】
これらの中でも、（２２−２）、（２２−７）、（２２−９）、（２２−１０）、（２２−１１）、（２２−１２）、（２２−１４）、（２２−１５）、（２２−１６）、（２２−１７）が好ましい。
【０１７１】
以下に、上記式（２１）で示される構造単位と上記式（２３）で示される構造単位とを有する高分子量電荷輸送物質の具体例を挙げる。
【外１３７】
2004004230.tif 000120
（２４−１）
【外１３８】
2004004230.tif 000121
（２４−２）
【外１３９】
2004004230.tif 000122
（２４−３）
【外１４０】
2004004230.tif 000123
（２４−４）
【外１４１】
2004004230.tif 000124
（２４−５）
【外１４２】
2004004230.tif 000125
（２４−６）
【外１４３】
2004004230.tif 000126
（２４−７）
【外１４４】
2004004230.tif 000127
（２４−８）
【外１４５】
2004004230.tif 000128
（２４−９）
【外１４６】
2004004230.tif 000129
（２４−１０）
【外１４７】
2004004230.tif 000130
（２４−１１）
【外１４８】
2004004230.tif 000131
（２４−１２）
【外１４９】
2004004230.tif 000132
（２４−１３）
【外１５０】
2004004230.tif 000133
（２４−１４）
【外１５１】
2004004230.tif 000134
（２４−１５）
【０１７２】
これらの中でも、（２４−１）、（２４−２）、（２４−３）、（２４−６）、（２４−７）、（２４−８）、（２４−９）、（２４−１１）、（２４−１２）、（２４−１３）、（２４−１４）が好ましい。
【０１７３】
以下に、上記式（２２）で示される構造単位と上記式（２３）で示される構造単位とを有する高分子量電荷輸送物質の具体例を挙げる。
【外１５２】
2004004230.tif 000135
（２５−１）
【外１５３】
2004004230.tif 000136
（２５−２）
【外１５４】
2004004230.tif 000137
（２５−３）
【外１５５】
2004004230.tif 000138
（２５−４）
【外１５６】
2004004230.tif 000139
（２５−５）
【外１５７】
2004004230.tif 000140
（２５−６）
【外１５８】
2004004230.tif 000141
（２５−７）
【外１５９】
2004004230.tif 000142
（２５−８）
【外１６０】
2004004230.tif 000143
（２５−９）
【外１６１】
2004004230.tif 000144
（２５−１０）
【外１６２】
2004004230.tif 000145
（２５−１１）
【外１６３】
2004004230.tif 000146
（２５−１２）
【外１６４】
2004004230.tif 000147
（２５−１３）
【外１６５】
2004004230.tif 000148
（２５−１４）
【０１７４】
これらの中でも、（２５−２）、（２５−３）、（２５−４）、（２５−５）、（２５−６）、（２５−７）、（２５−８）、（２５−１０）、（２５−１１）、（２５−１２）、（２５−１３）が好ましい。
【０１７５】
以下に、上記式（３１）で示される構造単位を有する高分子量電荷輸送物質の具体例を挙げる。
【外１６６】
2004004230.tif 000149
（３１−１）
【外１６７】
2004004230.tif 000150
（３１−２）
【外１６８】
2004004230.tif 000151
（３１−３）
【外１６９】
2004004230.tif 000152
（３１−４）
【外１７０】
2004004230.tif 000153
（３１−５）
【外１７１】
2004004230.tif 000154
（３１−６）
【外１７２】
2004004230.tif 000155
（３１−７）
【外１７３】
2004004230.tif 000156
（３１−８）
【外１７４】
2004004230.tif 000157
（３１−９）
【外１７５】
2004004230.tif 000158
（３１−１０）
【外１７６】
2004004230.tif 000159
（３１−１１）
【外１７７】
2004004230.tif 000160
（３１−１２）
【外１７８】
2004004230.tif 000161
（３１−１３）
【外１７９】
2004004230.tif 000162
（３１−１４）
【外１８０】
2004004230.tif 000163
（３１−１５）
【外１８１】
2004004230.tif 000164
（３１−１６）
【外１８２】
2004004230.tif 000165
（３１−１７）
【外１８３】
2004004230.tif 000166
（３１−１８）
【外１８４】
2004004230.tif 000167
（３１−１９）
【外１８５】
2004004230.tif 000168
（３１−２０）
【外１８６】
2004004230.tif 000169
（３１−２１）
【外１８７】
2004004230.tif 000170
（３１−２２）
【外１８８】
2004004230.tif 000171
（３１−２３）
【外１８９】
2004004230.tif 000172
（３１−２４）
【０１７６】
これらの中でも、（３１−１）、（３１−２）、（３１−５）、（３１−１０）、（３１−１１）、（３１−１２）が好ましい。
【０１７７】
以下に、上記式（３１）で示される構造単位と上記式（３２）で示される構造単位とを有する高分子量電荷輸送物質の具体例を挙げる。
【外１９０】
2004004230.tif 000173
（３３−１）
【外１９１】
2004004230.tif 000174
（３３−２）
【外１９２】
2004004230.tif 000175
（３３−３）
【外１９３】
2004004230.tif 000176
（３３−４）
【外１９４】
2004004230.tif 000177
（３３−５）
【外１９５】
2004004230.tif 000178
（３３−６）
【外１９６】
2004004230.tif 000179
（３３−７）
【外１９７】
2004004230.tif 000180
（３３−８）
【外１９８】
2004004230.tif 000181
（３３−９）
【外１９９】
2004004230.tif 000182
（３３−１０）
【外２００】
2004004230.tif 000183
（３３−１１）
【外２０１】
2004004230.tif 000184
（３３−１２）
【外２０２】
2004004230.tif 000185
（３３−１３）
【外２０３】
2004004230.tif 000186
（３３−１４）
【外２０４】
2004004230.tif 000187
（３３−１５）
【０１７８】
これらの中でも、（３３−１）、（３３−２）、（３３−３）、（３３−５）、（３３−７）が好ましい。
【０１７９】
以下に、上記式（４１）で示される構造単位を有する高分子量電荷輸送物質の具体例を挙げる。
【外２０５】
2004004230.tif 000188
（４１−１）
【外２０６】
2004004230.tif 000189
（４１−２）
【外２０７】
2004004230.tif 000190
（４１−３）
【外２０８】
2004004230.tif 000191
（４１−４）
【外２０９】
2004004230.tif 000192
（４１−５）
【外２１０】
2004004230.tif 000193
（４１−６）
【外２１１】
2004004230.tif 000194
（４１−７）
【外２１２】
2004004230.tif 000195
（４１−８）
【外２１３】
2004004230.tif 000196
（４１−９）
【外２１４】
2004004230.tif 000197
（４１−１０）
【外２１５】
2004004230.tif 000198
（４１−１１）
【外２１６】
2004004230.tif 000199
（４１−１２）
【外２１７】
2004004230.tif 000200
（４１−１３）
【外２１８】
2004004230.tif 000201
（４１−１４）
【０１８０】
これらの中でも、（４１−１）、（４１−４）、（４１−６）、（４１−９）、（４１−１１）が好ましい。
【０１８１】
以下に、上記式（４１）で示される構造単位と上記式（４２）で示される構造単位とを有する高分子量電荷輸送物質の具体例を挙げる。
【外２１９】
2004004230.tif 000202
（４３−１）
【外２２０】
2004004230.tif 000203
（４３−２）
【外２２１】
2004004230.tif 000204
（４３−３）
【外２２２】
2004004230.tif 000205
（４３−４）
【外２２３】
2004004230.tif 000206
（４３−５）
【外２２４】
2004004230.tif 000207
（４３−６）
【外２２５】
2004004230.tif 000208
（４３−７）
【外２２６】
2004004230.tif 000209
（４３−８）
【外２２７】
2004004230.tif 000210
（４３−９）
【外２２８】
2004004230.tif 000211
（４３−１０）
【外２２９】
2004004230.tif 000212
（４３−１１）
【外２３０】
2004004230.tif 000213
（４３−１２）
【外２３１】
2004004230.tif 000214
（４３−１３）
【０１８２】
これらの中でも、（４３−３）、（４３−４）、（４３−５）、（４３−８）、（４３−９）、（４３−１０）、（４３−１１）、（４３−１２）、（４３−１３）が好ましい。
【０１８３】
以下に、上記式（５１）で示される構造単位を有する高分子量電荷輸送物質の具体例を挙げる。
【外２３２】
2004004230.tif 000215
（５１−１）
【外２３３】
2004004230.tif 000216
（５１−２）
【外２３４】
2004004230.tif 000217
（５１−３）
【外２３５】
2004004230.tif 000218
（５１−４）
【外２３６】
2004004230.tif 000219
（５１−５）
【外２３７】
2004004230.tif 000220
（５１−６）
【外２３８】
2004004230.tif 000221
（５１−７）
【外２３９】
2004004230.tif 000222
（５１−８）
【外２４０】
2004004230.tif 000223
（５１−９）
【外２４１】
2004004230.tif 000224
（５１−１０）
【外２４２】
2004004230.tif 000225
（５１−１１）
【外２４３】
2004004230.tif 000226
（５１−１２）
【外２４４】
2004004230.tif 000227
（５１−１３）
【外２４５】
2004004230.tif 000228
（５１−１４）
【外２４６】
2004004230.tif 000229
（５１−１５）
【外２４７】
2004004230.tif 000230
（５１−１６）
【外２４８】
2004004230.tif 000231
（５１−１７）
【外２４９】
2004004230.tif 000232
（５１−１８）
【外２５０】
2004004230.tif 000233
（５１−１９）
【外２５１】
2004004230.tif 000234
（５１−２０）
【外２５２】
2004004230.tif 000235
（５１−２１）
【外２５３】
2004004230.tif 000236
（５１−２２）
【外２５４】
2004004230.tif 000237
（５１−２３）
【外２５５】
2004004230.tif 000238
（５１−２４）
【外２５６】
2004004230.tif 000239
（５１−２５）
【外２５７】
2004004230.tif 000240
（５１−２６）
【外２５８】
2004004230.tif 000241
（５１−２７）
【外２５９】
2004004230.tif 000242
（５１−２８）
【外２６０】
2004004230.tif 000243
（５１−２９）
【外２６１】
2004004230.tif 000244
（５１−３０）
【外２６２】
2004004230.tif 000245
（５１−３１）
【外２６３】
2004004230.tif 000246
（５１−３２）
【外２６４】
2004004230.tif 000247
（５１−３３）
【外２６５】
2004004230.tif 000248
（５１−３４）
【外２６６】
2004004230.tif 000249
（５１−３５）
【外２６７】
2004004230.tif 000250
（５１−３６）
【外２６８】
2004004230.tif 000251
（５１−３７）
【外２６９】
2004004230.tif 000252
（５１−３８）
【外２７０】
2004004230.tif 000253
（５１−３９）
【外２７１】
2004004230.tif 000254
（５１−４０）
【外２７２】
2004004230.tif 000255
（５１−４１）
【外２７３】
2004004230.tif 000256
（５１−４２）
【０１８４】
これらの中でも、（５１−１）、（５１−２）、（５１−３）、（５１−８）、（５１−１０）、（５１−１５）、（５１−１６）、（５１−１７）、（５１−１８）、（５１−２７）、（５１−２８）、（５１−２９）、（５１−３０）、（５１−３５）、（５１−３６）、（５１−３７）、（５１−３８）、（５１−３９）、（５１−４０）、（５１−４１）、（５１−４２）が好ましい。
【０１８５】
以下に、上記式（５１）で示される構造単位と上記式（５２）で示される構造単位とを有する高分子量電荷輸送物質の具体例を挙げる。
【外２７４】
2004004230.tif 000257
（５６−１）
【外２７５】
2004004230.tif 000258
（５６−２）
【外２７６】
2004004230.tif 000259
（５６−３）
【外２７７】
2004004230.tif 000260
（５６−４）
【外２７８】
2004004230.tif 000261
（５６−５）
【外２７９】
2004004230.tif 000262
（５６−６）
【外２８０】
2004004230.tif 000263
（５６−７）
【外２８１】
2004004230.tif 000264
（５６−８）
【外２８２】
2004004230.tif 000265
（５６−９）
【外２８３】
2004004230.tif 000266
（５６−１０）
【外２８４】
2004004230.tif 000267
（５６−１１）
【外２８５】
2004004230.tif 000268
（５６−１２）
【外２８６】
2004004230.tif 000269
（５６−１３）
【外２８７】
2004004230.tif 000270
（５６−１４）
【外２８８】
2004004230.tif 000271
（５６−１５）
【外２８９】
2004004230.tif 000272
（５６−１６）
【外２９０】
2004004230.tif 000273
（５６−１７）
【外２９１】
2004004230.tif 000274
（５６−１８）
【外２９２】
2004004230.tif 000275
（５６−１９）
【外２９３】
2004004230.tif 000276
（５６−２０）
【外２９４】
2004004230.tif 000277
（５６−２１）
【外２９５】
2004004230.tif 000278
（５６−２２）
【外２９６】
2004004230.tif 000279
（５６−２３）
【外２９７】
2004004230.tif 000280
（５６−２４）
【外２９８】
2004004230.tif 000281
（５６−２５）
【外２９９】
2004004230.tif 000282
（５６−２６）
【外３００】
2004004230.tif 000283
（５６−２７）
【外３０１】
2004004230.tif 000284
（５６−２８）
【外３０２】
2004004230.tif 000285
（５６−２９）
【外３０３】
2004004230.tif 000286
（５６−３０）
【外３０４】
2004004230.tif 000287
（５６−３１）
【外３０５】
2004004230.tif 000288
（５６−３２）
【外３０６】
2004004230.tif 000289
（５６−３３）
【外３０７】
2004004230.tif 000290
（５６−３４）
【外３０８】
2004004230.tif 000291
（５６−３５）
【外３０９】
2004004230.tif 000292
（５６−３６）
【外３１０】
2004004230.tif 000293
（５６−３７）
【外３１１】
2004004230.tif 000294
（５６−３８）
【外３１２】
2004004230.tif 000295
（５６−３９）
【外３１３】
2004004230.tif 000296
（５６−４０）
【外３１４】
2004004230.tif 000297
（５６−４１）
【外３１５】
2004004230.tif 000298
（５６−４２）
【外３１６】
2004004230.tif 000299
（５６−４３）
【外３１７】
2004004230.tif 000300
（５６−４４）
【外３１８】
2004004230.tif 000301
（５６−４５）
【外３１９】
2004004230.tif 000302
（５６−４６）
【外３２０】
2004004230.tif 000303
（５６−４７）
【外３２１】
2004004230.tif 000304
（５６−４８）
【０１８６】
これらの中でも、（５６−１）、（５６−２）、（５６−３）、（５６−４）、（５６−９）、（５６−１０）、（５６−１１）、（５６−１２）、（５６−２５）、（５６−２７）、（５６−２８）、（５６−３３）、（５６−３５）、（５６−３６）、（５６−３８）、（５６−３９）、（５６−４０）、（５６−４６）、（５６−４７）、（５６−４８）が好ましい。
【０１８７】
以下に、上記式（５１）で示される構造単位と上記式（５３）で示される構造単位とを有する高分子量電荷輸送物質の具体例を挙げる。
【０１８８】
【外３２２】
2004004230.tif 000305
（５７−１）
【外３２３】
2004004230.tif 000306
（５７−２）
【外３２４】
2004004230.tif 000307
（５７−３）
【外３２５】
2004004230.tif 000308
（５７−４）
【外３２６】
2004004230.tif 000309
（５７−５）
【外３２７】
2004004230.tif 000310
（５７−６）
【外３２８】
2004004230.tif 000311
（５７−７）
【外３２９】
2004004230.tif 000312
（５７−８）
【外３３０】
2004004230.tif 000313
（５７−９）
【外３３１】
2004004230.tif 000314
（５７−１０）
【外３３２】
2004004230.tif 000315
（５７−１１）
【外３３３】
2004004230.tif 000316
（５７−１２）
【外３３４】
2004004230.tif 000317
（５７−１３）
【外３３５】
2004004230.tif 000318
（５７−１４）
【外３３６】
2004004230.tif 000319
（５７−１５）
【外３３７】
2004004230.tif 000320
（５７−１６）
【外３３８】
2004004230.tif 000321
（５７−１７）
【外３３９】
2004004230.tif 000322
（５７−１８）
【外３４０】
2004004230.tif 000323
（５７−１９）
【外３４１】
2004004230.tif 000324
（５７−２０）
【外３４２】
2004004230.tif 000325
（５７−２１）
【外３４３】
2004004230.tif 000326
（５７−２２）
【外３４４】
2004004230.tif 000327
（５７−２３）
【外３４５】
2004004230.tif 000328
（５７−２４）
【外３４６】
2004004230.tif 000329
（５７−２５）
【外３４７】
2004004230.tif 000330
（５７−２６）
【外３４８】
2004004230.tif 000331
（５７−２７）
【外３４９】
2004004230.tif 000332
（５７−２８）
【外３５０】
2004004230.tif 000333
（５７−２９）
【外３５１】
2004004230.tif 000334
（５７−３０）
【外３５２】
2004004230.tif 000335
（５７−３１）
【外３５３】
2004004230.tif 000336
（５７−３２）
【外３５４】
2004004230.tif 000337
（５７−３３）
【外３５５】
2004004230.tif 000338
（５７−３４）
【外３５６】
2004004230.tif 000339
（５７−３５）
【外３５７】
2004004230.tif 000340
（５７−３６）
【外３５８】
2004004230.tif 000341
（５７−３７）
【外３５９】
2004004230.tif 000342
（５７−３８）
【外３６０】
2004004230.tif 000343
（５７−３９）
【外３６１】
2004004230.tif 000344
（５７−４０）
【外３６２】
2004004230.tif 000345
（５７−４１）
【外３６３】
2004004230.tif 000346
（５７−４２）
【外３６４】
2004004230.tif 000347
（５７−４３）
【外３６５】
2004004230.tif 000348
（５７−４４）
【外３６６】
2004004230.tif 000349
（５７−４５）
【外３６７】
2004004230.tif 000350
（５７−４６）
【外３６８】
2004004230.tif 000351
（５７−４７）
【外３６９】
2004004230.tif 000352
（５７−４８）
【外３７０】
2004004230.tif 000353
（５７−４９）
【外３７１】
2004004230.tif 000354
（５７−５０）
【外３７２】
2004004230.tif 000355
（５７−５１）
【外３７３】
2004004230.tif 000356
（５７−５２）
【外３７４】
2004004230.tif 000357
（５７−５３）
【外３７５】
2004004230.tif 000358
（５７−５４）
【外３７６】
2004004230.tif 000359
（５７−５５）
【外３７７】
2004004230.tif 000360
（５７−５６）
【外３７８】
2004004230.tif 000361
（５７−５７）
【外３７９】
2004004230.tif 000362
（５７−５８）
【外３８０】
2004004230.tif 000363
（５７−５９）
【外３８１】
2004004230.tif 000364
（５７−６０）
【外３８２】
2004004230.tif 000365
（５７−６１）
【外３８３】
2004004230.tif 000366
（５７−６２）
【外３８４】
2004004230.tif 000367
（５７−６３）
【外３８５】
2004004230.tif 000368
（５７−６４）
【外３８６】
2004004230.tif 000369
（５７−６５）
【外３８７】
2004004230.tif 000370
（５７−６６）
【外３８８】
2004004230.tif 000371
（５７−６７）
【外３８９】
2004004230.tif 000372
（５７−６８）
【外３９０】
2004004230.tif 000373
（５７−６９）
【外３９１】
2004004230.tif 000374
（５７−７０）
【外３９２】
2004004230.tif 000375
（５７−７１）
【外３９３】
2004004230.tif 000376
（５７−７２）
【０１８９】
これらの中でも、（５７−１）、（５７−３）、（５７−６）、（５７−７）、（５７−８）、（５７−１０）、（５７−１２）、（５７−１５）、（５７−１６）、（５７−１７）、（５７−１９）、（５７−２１）、（５７−２６）、（５７−２８）、（５７−３０）、（５７−３５）が好ましい。
【０１９０】
上記各具体例において、ｎおよびｍは、それぞれ、１以上の整数である。
【０１９１】
以上述べてきた高分子電荷輸送物質は、半経験的軌道計算による最高被占有軌道のエネルギーレベル（ＥＨＯＭＯ）が−８．３［ｅＶ］以上−８．０［ｅＶ］以下であり、重量平均分子量（Ｍｗ）が、１５００以上の特性を満たす場合に、目的とする高い機械的強度を有し、かつ長期にわたる使用時にも電子写真感光体の特性を安定に発揮できる電子写真感光体が提供できる。
【０１９２】
前述の計算方法により、高分子量電荷輸送物質の最高被占有軌道のエネルギーレベル（ＥＨＯＭＯ）は、半経験的分子軌道計算プログラムを用い容易に求められる。
【０１９３】
分子軌道法により計算された最高被占有軌道のエネルギーレベル（ＥＨＯＭＯ）の数値は、対象物本来の化学的反応性を示すものである。
【０１９４】
本発明の電子写真感光体に使用される高分子量電荷輸送物質は、上記特定の繰り返し構造単位を有するため、分子全体として窒素上の非共有電子対を介してフェニル基、特に、主鎖を構成するフェニル基上で擬似的にπ共役系が広がる構造になる。
【０１９５】
このようなπ共役系が広がる構造は、一般的に電荷輸送能（モビリティー）が高くなる構造である。
【０１９６】
しかしながら、モビリティー向上の弊害として最高被占有軌道のエネルギーレベル（ＥＨＯＭＯ）が高くなることにより、化学反応に対して敏感になり、例えば、帯電時の放電で発生するオゾンや活性酸素、あるいはＮＯｘといった活性な化学種と反応しやすくなり、結果的に電子写真感光体の劣化、電子写真特性の悪化といったことが起こる。
【０１９７】
したがって、電子写真感光体の耐久性を向上させ、繰り返し使用時においても特性悪化を引き起こさないためには、上記特定の繰り返し構造単位を有する高分子量電荷輸送物質の最高被占有軌道のエネルギーレベル（ＥＨＯＭＯ）をある一定値より低くする必要がある。
【０１９８】
高分子量電荷輸送物質の化学的変性に対しては、最高被占有軌道のエネルギーレベル（ＥＨＯＭＯ）は低い方がよいが、電子写真感光体用の電荷輸送物質として機能するためには、電荷発生物質と電荷輸送物質との間での電荷の移動が起こることが重要であり、極度に低い最高被占有軌道のエネルギーレベル（ＥＨＯＭＯ）は電荷発生物質とのエネルギーギャップを生み、電子写真感光体の特性を悪化させるため、最高被占有軌道のエネルギーレベル（ＥＨＯＭＯ）の適度にコントロールする必要がある。
【０１９９】
半経験的分子軌道計算による最高被占有軌道のエネルギーレベル（ＥＨＯＭＯ）が−８．３［ｅＶ］以上−８．０［ｅＶ］以下となる範囲であれば、電子写真感光体としての良好な特性を損なうことなく、電子写真感光体の耐久性の向上と、繰り返し使用による電子写真感光体特性の悪化を抑制することが可能になった。
【０２００】
本発明において評価している電位変動の発現メカニズムについては詳細には解明されていないが、以下のように考察できる。
【０２０１】
電子写真感光体の特性の悪化として評価している繰り返し使用時の電位変動は、電子写真プロセス、主に電子写真感光体の帯電時に発生するオゾンや活性酸素、ＮＯｘなどによる化学変性による材料劣化に起因していることが知られている。
【０２０２】
本発明の電子写真感光体で使用する、最高被占有軌道のエネルギーレベル（ＥＨＯＭＯ）を低くした上記特定の繰り返し構造単位を有する高分子量電荷輸送物質では、最高被占有軌道のエネルギーレベル（ＥＨＯＭＯ）を低くしないそれと比較して、明らかに繰り返し使用時の電位変動に対して優位性が見られる。
【０２０３】
このことは、最高被占有軌道のエネルギーレベル（ＥＨＯＭＯ）を低くすることで、化学反応や化学変性に対し活性度が低下しており、変性されにくく、電荷輸送物質の特性を長期にわたって発揮されることを示している。
【０２０４】
また、本発明の目的の１つである電子写真感光体の機械的強度の向上を達成するためには、上記特定の繰り返し構造単位を有する高分子量電荷輸送物質の分子量の大きさが重要である。
【０２０５】
電子写真感光体の機械的強度の向上を達成するためには、上記特定の繰り返し構造単位を有する高分子量電荷輸送物質の重量平均分子量（Ｍｗ）は、１５００以上でなければならない。
【０２０６】
一方、上記特定の繰り返し構造単位を有する電荷輸送物質の高分子量電荷輸送物質の重量平均分子量（Ｍｗ）は６０００以下が好ましく、さらには４０００以下が好ましい。重量平均分子量（Ｍｗ）が大きくなりすぎると、バインダー樹脂との相溶性が悪くなる場合があり、また、半経験的軌道計算による最高被占有軌道のエネルギーレベル（ＥＨＯＭＯ）を−８．３［ｅＶ］以上−８．０［ｅＶ］以下にすることが難しくなる。
【０２０７】
また、電子写真感光体の機械的強度の向上を達成するためには、上記特定の繰り返し構造単位の繰り返し回数（繰り返し構造単位の数）の平均値は６以上であることが好ましい。
【０２０８】
一方、上記特定の繰り返し構造単位の繰り返し回数の平均値は２０以下であることが好ましい。２０を超えると、バインダー樹脂との相溶性が悪くなる場合があり、また、半経験的軌道計算による最高被占有軌道のエネルギーレベル（ＥＨＯＭＯ）を−８．３［ｅＶ］以上−８．０［ｅＶ］以下にすることが難しくなる。
【０２０９】
分子量の向上と機械的強度との関係は詳細には明らかではないが、一般的に分子量の向上とガラス転移点（Ｔｇ）との間には相関性があり、分子量の増加ともにＴｇの増加がみられることから、高分子量電荷輸送物質の分子量増加に伴い、ガラス転移点が上昇し、結果として機械的強度の向上が図られたと推測される。
【０２１０】
一方、分子量が大きいほど機械的強度は優位になるが、繰り返し回数の増加と共に、前述した分子軌道計算における最高被占有軌道のエネルギーレベルが上昇して酸化といった化学的劣化を引き起こすため、機械的強度と化学的安定性を両立させる分子の構造を決定することが重要であり、半経験的分子軌道計算による最高被占有軌道のエネルギーレベルの計算法は、その点で有効である。
【０２１１】
上記式（１１）、（２１）、（２２）、（３１）、（４１）または（５１）で示される構造単位を有する高分子量電荷輸送物質において、その高分子量電荷輸送物質分子内の全構造単位に対する上記式（１１）、（２１）、（２２）、（３１）、（４１）または（５１）で示される構造単位の比率は、半経験的分子軌道計算による最高被占有軌道のエネルギーレベル（ＥＨＯＭＯ）が−８．３［ｅＶ］以上−８．０［ｅＶ］以下となる範囲であれば、任意でとることができる。
【０２１２】
さらに、その範囲内においては、溶剤に対する溶解性や、樹脂との相溶性といった観点から最適になるように使用することができる。
【０２１３】
また、高い電荷輸送機能を発現させるためには、できるだけ高分子量電荷輸送物質の分子量は大きいことが好ましい。したがって、高分子量電荷輸送物質の分子量は、ＥＨＯＭＯが−８．３［ｅＶ］以上−８．０［ｅＶ］以下を満たす範囲であればできるだけ大きい方がよい。
【０２１４】
また、上記式（１１）で示される繰り返し構造単位と上記式（１２）で示される繰り返し構造単位などの他の繰り返し構造単位とを有する高分子量電荷輸送物質、上記式（２１）で示される繰り返し構造単位と上記式（２３）で示される繰り返し構造単位などの他の繰り返し構造単位とを有する高分子量電荷輸送物質、上記式（２２）で示される繰り返し構造単位と上記式（２３）で示される繰り返し構造単位などの他の繰り返し構造単位とを有する高分子量電荷輸送物質、上記式（３１）で示される繰り返し構造単位と上記式（３２）で示される繰り返し構造単位などの他の繰り返し構造単位とを有する高分子量電荷輸送物質、上記式（４１）で示される繰り返し構造単位と上記式（４２）で示される繰り返し構造単位などの他の繰り返し構造単位とを有する高分子量電荷輸送物質、上記式（５１）で示される繰り返し構造単位と上記式（５２）で示される繰り返し構造単位や上記式（５３）で示される繰り返し構造単位などの他の繰り返し構造単位とを有する高分子量電荷輸送物質は、共重合体であることを意味している。
【０２１５】
その共重合形態は、ランダム共重合、ブロック共重合、交互共重合のいずれでもよいが、その中でも、ランダム共重合、交互共重合の形態が、分子内における電荷の局在化を起こさず好ましい。
【０２１６】
また、本発明の効果を十分に得るためには、本発明の電子写真感光体に使用する高分子量電荷輸送物質は、その分子内に、上記特定の繰り返し構造単位を全繰り返し構造単位に対して８０％以上有することが好ましく、さらには９０％以上有することが好ましい。
【０２１７】
以下、本発明に用いる電子写真感光体の構成について説明する。
【０２１８】
本発明の電子写真感光体の感光層としては、電荷発生物質と電荷輸送物質を単一の層に含有する単層型感光層と、電荷輸送物質を含有する電荷輸送層と電荷発生物質を含有する電荷発生層に機能分離した機能分離型（積層型）感光層のどちらの形態でもいいが、電子写真特性の点で、機能分離型（積層型）が好ましく、支持体側から電荷発生層、電荷輸送層の順に積層した機能分離型（積層型）がより好ましい。以下、機能分離型（積層型）と表現する場合は、支持体側から電荷発生層、電荷輸送層の順に積層したものを意味する。
【０２１９】
本発明の電子写真感光体に用いられる高分子量電荷輸送物質は、電子写真感光体の感光層に、感光層が電荷発生層と電荷輸送層を有する機能分離型（積層型）の場合は少なくとも電荷輸送層に、絶縁性のバインダー樹脂と共に使用する。
【０２２０】
本発明の電子写真感光体に用いる支持体としては、導電性を有するものであればいずれのものでもよく、例えば、アルミニウム、銅、クロム、ニッケル、亜鉛、ステンレスなどの金属をドラムまたはシート状に成型したもの、アルミニウムや銅などの金属箔をプラスチックフィルムにラミネートしたもの、アルミニウム、酸化インジウム、酸化スズなどをプラスチックフィルムに蒸着したものなどが挙げられる。
【０２２１】
ＬＢＰなど画像入力がレーザー光の場合は、散乱による干渉縞防止、または、支持体の傷を被覆することを目的とした導電層を設けてもよい。
【０２２２】
これは、カーボンブラック、金属粒子などの導電性粒子をバインダー樹脂に分散させて形成することができる。
【０２２３】
導電層の膜厚は、５〜４０μｍが好ましく、１０〜３０μｍがより好ましい。
【０２２４】
また、支持体または導電層の上に、接着機能を有する中間層を設けてもよい。
【０２２５】
中間層の材料としては、ポリアミド、ポリビニルアルコール、ポリエチレンオキシド、エチルセルロース、カゼイン、ポリウレタン、ポリエーテルウレタンなどが挙げられる。これらは適当な溶剤に溶解して塗布される。
【０２２６】
中間層の膜厚は、０．０５〜５μｍが好ましく、０．３〜１μｍがより好ましい。
【０２２７】
機能分離型（積層型）感光層の場合、支持体、導電層または中間層の上には電荷発生層が形成される。
【０２２８】
電荷発生層は、電荷発生物質を０．３〜４倍量のバインダー樹脂および溶剤とともにホモジナイザー、超音波分散、ボールミル、振動ボールミル、サンドミル、アトライター、ロールミルおよび液衝突型高速分散機などの方法でよく分散し、分散液を塗布、乾燥させて形成される。
【０２２９】
電荷発生層の膜厚は、５μｍ以下が好ましく、０．１〜２μｍがより好ましい。
【０２３０】
電荷発生物質としては、通常知られているものが使用可能であり、例えば、セレン−テルル、ピリリウム、金属フタロシアニン、無金属フタロシアニン、アントアントロン、ジベンズピレンキノン、トリスアゾ、シアニン、ジスアゾ、モノアゾ、インジゴ、キナクドリンなどの各顔料が挙げられる。
【０２３１】
これらの顔料は０．３〜４倍の重量のバインダー樹脂および溶剤ともにホモジナイザー、超音波分散、ボールミル、振動ミル、サンドミルアトライター、ロールミル、液衝突型高速分散機などを使用して、良く分散した分散液とする。機能分離型（積層型）感光層の場合、この液を塗布し、乾燥することによって電荷発生層が得られる。
【０２３２】
機能分離型（積層型）感光層の場合、電荷発生層の上には電荷輸送層が形成される。
【０２３３】
電荷輸送層は、上記高分子量電荷輸送物質と絶縁性のバインダー樹脂を溶剤に溶解させ塗布液とし、この液を電荷発生層上に塗布後、乾燥することによって作製される。
【０２３４】
塗布液中の高分子量電荷輸送物質とバインダー樹脂の比率（高分子量電荷輸送物質／バインダー樹脂）は、質量比で１／１０〜１２／１０が好ましく、電子写真感光体の電荷輸送特性、あるいは電荷輸送層の強度といった観点より、２／１０〜１０／１０がより好ましい。
【０２３５】
バインダー樹脂としては、通常、感光層（電荷輸送層）に使用する樹脂ならば、いずれの樹脂においても使用可能であるが、樹脂の透過性、製膜性の観点から、感光層（電荷輸送層）が電子写真感光体の表面層である場合には、耐摩耗性の観点からも、ポリカーボネートあるいはポリアリレート樹脂が好ましい。
【０２３６】
ポリカーボネート樹脂の粘度平均分子量（Ｍｖ）は、２００００〜８００００であることが好ましい。
【０２３７】
以下に、ポリカーボネート樹脂の具体例を示す。
【０２３８】
【外３９４】
2004004230.tif 000377
【外３９５】
2004004230.tif 000378
【外３９６】
2004004230.tif 000379
【外３９７】
2004004230.tif 000380
【外３９８】
2004004230.tif 000381
【外３９９】
2004004230.tif 000382
【０２３９】
ポリアリレート樹脂の重量平均分子量（Ｍｗ）は、５００００〜２０００００であることが好ましく、強度、生産性などの面から、８００００〜１５００００であることがより好ましい。
【０２４０】
以下に、ポリアリレート樹脂の具体例を示す。
【０２４１】
【外４００】
2004004230.tif 000383
【外４０１】
2004004230.tif 000384
【外４０２】
2004004230.tif 000385
【外４０３】
2004004230.tif 000386
【外４０４】
2004004230.tif 000387
【外４０５】
2004004230.tif 000388
【外４０６】
2004004230.tif 000389
【外４０７】
2004004230.tif 000390
【外４０８】
2004004230.tif 000391
【外４０９】
2004004230.tif 000392
【０２４２】
さらに、生産性の向上などのために、ポリアリレート樹脂に、他構造のポリアリレート樹脂やポリカーボネート樹脂とブレンドすることも可能である。混合の効果を効率よく発現させるためには、混合比率は、５／９５〜９５／５であることが好ましく、２０／８０〜８０／２０であることがより好ましい。
【０２４３】
また、電荷輸送層中に酸化防止剤、熱安定剤、紫外線吸収剤、可塑剤を必要に応じて添加することもできる。
【０２４４】
電荷輸送層が電子写真感光体の表面層である場合、必要に応じて、潤滑剤や微粒子を使用してもよい。潤滑剤あるいは微粒子としては、ポリテトラフルオロエチレン微粒子、シリカ微粒子、アルミナ微粒子などが挙げられる。
【０２４５】
電荷輸送層の膜厚は、５〜４０μｍが好ましく、１５〜３０μｍが好ましい。
【０２４６】
また、電子写真感光体の表面層として、感光層を保護するための層、すなわち、保護層を感光層上に別途設けてもよい。
【０２４７】
保護層に使用する樹脂としては、高分子量の熱可塑性樹脂や熱硬化性樹脂、光硬化性樹脂が好ましく、さらには、高分子量ポリカーボネート樹脂、ポリアリレート樹脂、フェノール樹脂、アクリル樹脂、エポキシ樹脂がより好ましい。
【０２４８】
また、残留電位の低減あるいは膜強度の向上を目的として、導電性粒子や潤滑剤を含有させてもよい。
【０２４９】
保護層の成膜方法は、熱、光あるいは電子線での硬化が可能であり、必要に応じて重合開始剤や酸化防止剤を含有してもよい。
【０２５０】
電子写真感光体の各層の形成工程において、使用する溶剤としては、クロロベンゼン、テトラヒドロフラン、１，４−ジオキサン、トルエン、キシレンなどが挙げられ、単独で用いても複数の溶剤を用いてもよい。
【０２５１】
また、上記塗布の方法としては、浸漬塗布法、スプレー塗布法、バーコート法など通常知られている方法が使用できる。
【０２５２】
図１に本発明の電子写真感光体を有するプロセスカートリッジを有する電子写真装置の概略構成を示す。
【０２５３】
図１において、１はドラム状の本発明の電子写真感光体であり、軸２を中心に矢印方向に所定の周速度で回転駆動される。電子写真感光体１は、回転過程において、一次帯電手段３によりその周面に正または負の所定電位の均一帯電を受け、次いで、スリット露光やレーザービーム走査露光などの露光手段（不図示）からの露光光４を受ける。こうして電子写真感光体１の周面に静電潜像が順次形成されていく。
【０２５４】
形成された静電潜像は、次いで現像手段５によりトナー現像され、現像されたトナー現像像は、不図示の給紙部から電子写真感光体１と転写手段６との間に電子写真感光体１の回転と同期取りされて給送された転写材７に、転写手段６により順次転写されていく。
【０２５５】
像転写を受けた転写材７は、電子写真感光体面から分離されて像定着手段８へ導入されて像定着を受けることにより複写物（コピー）として装置外へプリントアウトされる。
【０２５６】
像転写後の電子写真感光体１の表面は、クリーニング手段９によって転写残りトナーの除去を受けて清浄面化され、さらに前露光手段（不図示）からの前露光光１０により除電処理された後、繰り返し画像形成に使用される。なお、一次帯電手段３が図１のように帯電ローラーなどを用いた接触帯電手段である場合は、前露光は必ずしも必要ではない。
【０２５７】
本発明においては、上述の電子写真感光体１、一次帯電手段３、現像手段５およびクリーニング手段９などの構成要素のうち、複数のものをプロセスカートリッジとして一体に結合して構成し、このプロセスカートリッジを複写機やレーザービームプリンターなどの電子写真装置本体に対して着脱可能に構成してもよい。例えば、一次帯電手段３、現像手段５およびクリーニング手段９の少なくとも１つを電子写真感光体１と共に一体に支持してカートリッジ化し、装置本体のレール１２などの案内手段を用いて装置本体に着脱可能なプロセスカートリッジ１１とすることができる。
【０２５８】
また、露光光４は、電子写真装置が複写機やプリンターである場合には、原稿からの反射光や透過光、あるいは、センサーで原稿を読取り、信号化し、この信号にしたがって行われるレーザービームの走査、ＬＥＤアレイの駆動および液晶シャッターアレイの駆動などにより照射される光である。
【０２５９】
本発明の電子写真感光体は電子写真複写機に利用するのみならず、レーザービームプリンター、ＣＲＴプリンター、ＬＥＤプリンター、液晶プリンターおよびレーザー製版など電子写真応用分野にも広く用いることができる。
【０２６０】
【実施例】
以下、実施例にしたがって本発明をより詳細に説明する。
【０２６１】
なお、実施例中の「部」は「質量部」を意味する。
【０２６２】
評価について説明する。
【０２６３】
高分子量電子輸送物質の最高被占有軌道のエネルギーレベル（ＥＨＯＭＯ）は、上述のとおり、ＰＭ３パラメータを使った半経験的分子軌道計算を用いた構造最適化計算を行い算出した。
【０２６４】
高分子量電子輸送物質を用いた電子写真感光体の繰り返し使用による耐久性と特性変動の評価は、キヤノン（株）製複写機ＧＰ４０（接触帯電方式）を像露光量が電子写真感光体面上での光量を０．６μＪ／ｃｍ２となるように改造した評価機を用いて行った。
【０２６５】
電子写真感光体の繰り返し使用による耐久性特性の評価は、Ａ４サイズの普通紙を１枚複写ごとに１度停止する間欠モードにて２００００枚の複写を行い、その後、電子写真感光体膜厚の摩耗量を測定した。
【０２６６】
また、明部電位（Ｖｌ）の測定を耐久評価前（明部電位）と、２００００枚の複写後に行い、その差分を明部電位変動として評価した。
【０２６７】
電子写真感光体の表面電位の測定は、電子写真感光体上端より１８０ｍｍの位置に電位測定用プローブが位置するように固定された冶具と現像器とを交換して、現像器位置で行った。さらに新しい電子写真感光体の表面に皮脂を付着させて７２時間放置し、顕微鏡観察（１００倍）によりソルベントクラックの有無を観察した。観察点を１０点の観察を行い、すべての観察点にクラックが無かったものを「○」、観察点で発生のあったものを「×」とした。
【０２６８】
（実施例１−１〜１−１４、２−１〜２−３０、３−１〜３−９、４−１〜４−１４、５−１〜５−９）
各実施例の電子写真感光体は、次のように作製した。
【０２６９】
直径３０ｍｍ×長さ３５７ｍｍのアルミニウムシリンダー上に、以下の材料より構成される塗料を浸漬塗布法にて塗布し、１４０℃で３０分熱硬化することにより、膜厚が１５μｍの導電層を形成した。
【０２７０】
導電性顔料：ＳｎＯ２コート処理硫酸バリウム　１０部
抵抗調整用顔料：酸化チタン　２部
バインダー樹脂：フェノール樹脂　６部
レベリング材：シリコーンオイル０．００１部
溶剤：メタノール／メトキシプロパノール＝２／８　２０部
次に、この導電層上に、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．５μｍの中間層を形成した。
【０２７１】
次にＣｕＫαのＸ線回折スペクトルにおける回折角２θ±０．２°の７．４°、２８．２°に強いピークを有するヒドロキシガリウムフタロシアニン４部と、ポリビニルブチラール（商品名：エスレックＢＸ−１、積水化学製）２部と、シクロヘキサノン６０部とを、直径１ｍｍのガラスビーズを用いたサンドミル装置で４時間分散した後、エチルアセテート１００部を加えて、電荷発生層用分散液を調製した。これを中間層上に浸漬法で塗布し、膜厚が０．２μｍの電荷発生層を形成した。
【０２７２】
次に、それぞれ、下表（評価および結果）に示す高分子量電荷輸送物質６部と、同じく下表に示すバインダー樹脂１０部とを、モノクロロベンゼン３０部、ジクロロメタン７０部の混合溶媒に溶解し、電荷輸送層用塗布液を調製した。これを電荷発生層上に浸漬法で塗布し、１２０℃、１時間乾燥して、膜厚が２５μｍの電荷輸送層を形成した。
【０２７３】
このようにして、各実施例の電子写真感光体を作製した。
【０２７４】
（比較例０−１〜５−３）
実施例において、高分子量電荷輸送物質を、それぞれ、下記式（７）で示される繰り返し構造単位を有するもの、または、下表（評価および結果）に示すものに変更し、バインダー樹脂を、それぞれ、同じく下表に示すものに変更した以外は、実施例と同様にして、各比較例の電子写真感光体を作製した。
【０２７５】
【外４１０】
2004004230.tif 000393
【０２７６】
以下に、各実施例、各比較例の評価の結果を示す。
【０２７７】
なお、下表中、「構造単位の数」（ｎやｍ）は構造単位の数の平均値を意味し、「分子量（Ｍｗ）」は重量平均分子量（Ｍｗ）を意味し、「クラック」はソルベントクラックの有無を意味する。
【０２７８】
【表１】
2004004230.tif 000394
【０２７９】
【表２】
2004004230.tif 000395
【０２８０】
【表３】
2004004230.tif 000396
【０２８１】
【表４】
2004004230.tif 000397
【０２８２】
【表５】
2004004230.tif 000398
【０２８３】
【表６】
2004004230.tif 000399
【０２８４】
【表７】
2004004230.tif 000400
【０２８５】
【表８】
2004004230.tif 000401
【０２８６】
【表９】
2004004230.tif 000402
【０２８７】
【表１０】
2004004230.tif 000403
【０２８８】
【表１１】
2004004230.tif 000404
【０２８９】
【表１２】
2004004230.tif 000405
【０２９０】
比較例は実施例と比較して、電子写真感光体の感光プロセスにより化学劣化を引き起こし、明部電位の大きな変動を引き起こしていることがわかる。
【０２９１】
さらに、実施例は比較例と比較して、繰り返し使用時における耐久性（機械的強度、耐摩耗性）が優れていることがわかる。
【０２９２】
電荷輸送層のバインダー樹脂を同じにして比較した場合には、いずれのバインダー樹脂においても、実施例は比較例と比較して、耐摩耗性の向上が見られている。
【０２９３】
また、高分子量電荷輸送物質を使用することにより、ソルベントクラックを抑制できる結果が示されている。
【０２９４】
【発明の効果】
電荷輸送物質として、特定の最高被占有軌道のエネルギーレベル（ＥＨＯＭＯ）を有し、かつ、特定の繰り返し構造単位を有する高分子量電子輸送物質を使用することにより、高い機械的強度を有し、さらに、繰り返し使用おいても化学的劣化を起こしにくく安定した電子写真特性を有する電子写真感光体を提供することができる。
【図面の簡単な説明】
【図１】本発明の電子写真感光体を有する電子写真装置の概略構成の例を示す図である。
【符号の説明】
１　本発明の電子写真感光体
２　軸
３　一次帯電手段
４　露光光
５　現像手段
６　転写手段
７　転写材
８　像定着手段
９　クリーニング手段
１０　前露光光
１１　プロセスカートリッジ
１２　レール
【図１】
2004004230.tif 000424